(57)【要約】      （修正有）【課題】高速で作動し、耐久性の高い、偏波依存性のない、光制御式光路切替型光信号伝送装置および光信号光路切替方法を提供する。【解決手段】少なくとも光吸収層膜を含む熱レンズ形成素子１，２，３中の光吸収層膜に、前記光吸収層膜が吸収する波長帯域から選ばれる互いに異なる波長の制御光１２１，１２２，１２３、および、前記光吸収層膜が吸収しない波長帯域から選ばれる単一波長の信号光１１０，１１１，１１２を各々収束させて照射し、少なくとも前記制御光１２１，１２２，１２３が前記光吸収層膜内において焦点を結ぶように配置を調整し、前記光吸収層膜が前記制御光１２１，１２２，１２３を吸収した領域およびその周辺領域に起こる温度上昇に起因して可逆的に生ずる屈折率の分布に基づいた熱レンズを用いることによって光路を変更させる光信号光路切替方法である。【選択図】図１ａ
2005234356.tif 000002
【特許請求の範囲】
【請求項１】
１種類以上の波長の信号光を照射する信号光光源と、
前記信号光とは異なる２種類以上の波長の制御光を照射する制御光光源と、
前記信号光は透過し、前記制御光の特定の１種類の波長のみを各々選択的に吸収する２つ以上の光吸収層膜と、
前記光吸収層膜の１つ１つに前記制御光と前記信号光とを各々収束させて照射する手段と、
前記光吸収層膜を含み、前記光吸収層膜が前記特定の１種類の波長の制御光を吸収した領域およびその周辺領域に起こる温度上昇に起因して可逆的に生ずる屈折率の分布に基づいた熱レンズを用いることによって、前記特定の１種類の波長の制御光の照射の有無に応じ、前記収束された信号光を収束させたまま出射する、または、信号光の開き角度を可変させて出射する２つ以上の熱レンズ形成素子と、
前記各熱レンズ形成素子の各々後方に設けられた、穴と反射手段とを有する鏡であって、前記特定の１種類の波長の制御光の照射の有無に応じて、前記熱レンズ形成素子を出射した信号光を前記穴に通過させ、または、前記反射手段により反射させることによって光路を変化させる鏡と、
を備えることを特徴とする光制御式光路切替型光信号伝送装置。
【請求項２】
１種類以上の波長の信号光を照射する信号光光源と、
前記信号光とは異なる２種類以上の波長の制御光を照射する制御光光源と、
前記信号光は透過し、前記制御光の特定の１種類の波長のみを各々選択的に吸収する２つ以上の光吸収層膜と、
前記光吸収層膜の１つ１つに前記制御光と前記信号光とを各々収束させて照射する手段と、
熱レンズ形成素子と穴を有する鏡の組み合わせからなる２組以上の光路切替機構と、を備え、
前記熱レンズ形成素子は、前記光吸収層膜を含み、前記光吸収層膜が前記特定の１種類の波長の制御光を吸収した領域およびその周辺領域に起こる温度上昇に起因して可逆的に生ずる屈折率の分布に基づいた熱レンズを用いることによって、前記特定の１種類の波長の制御光が照射されず熱レンズが形成されない場合は前記収束された信号光が通常の開き角度で出射され、前記特定の１種類の波長の制御光が照射されて前記光吸収層膜の入射面近傍に熱レンズが形成される場合は前記収束された信号光が通常の開き角度よりも大きい開き角度で出射され、前記特定の１種類の波長の制御光の照射の有無に応じて出射される前記信号光の開き角度を変更させる熱レンズ形成素子であり、
前記穴を有する鏡は、前記特定の１種類の波長の制御光が照射されず熱レンズが形成されない場合に、通常の開き角度で前記熱レンズ形成素子から出射する前記信号光をそのまま、または、受光レンズによって前記開き角度を変更させた信号光のいずれかを、通過させる穴と、前記特定の１種類の波長の制御光が照射されて前記光吸収層膜の入射面近傍に熱レンズが形成される場合に、通常よりも大きい開き角度で前記熱レンズ形成素子から拡がりながら出射する前記信号光をそのまま、または、前記受光レンズによって前記開き角度を変更させた信号光のいずれかを、反射する反射手段と、を有し光路を変更させる鏡である光制御式光路切替型光信号伝送装置。
【請求項３】
１種類以上の波長の信号光を照射する信号光光源と、
前記信号光とは異なる２種類以上の波長の制御光を照射する制御光光源と、
前記信号光は透過し、前記制御光の特定の１種類の波長のみを各々選択的に吸収する２つ以上の光吸収層膜と、
前記光吸収層膜の１つ１つに前記制御光と前記信号光とを各々収束させて照射する手段と、
熱レンズ形成素子と穴を有する鏡の組み合わせからなる２組以上の光路切替機構と、を備え、
前記熱レンズ形成素子は、前記光吸収層膜を含み、前記光吸収層膜が前記特定の１種類の波長の制御光を吸収した領域およびその周辺領域に起こる温度上昇に起因して可逆的に生ずる屈折率の分布に基づいた熱レンズを用いることによって、前記特定の１種類の波長の制御光が照射されて前記光吸収層膜の出射面近傍に熱レンズが形成される場合は前記収束された信号光が収束されたまま出射され、制御光が照射されず熱レンズが形成されない場合は前記収束された信号光が通常の開き角度で出射され、前記特定の１種類の波長の制御光の照射の有無に応じて出射される前記信号光の開き角度を変更させる熱レンズ形成素子であり、
前記穴を有する鏡は、前記特定の１種類の波長の制御光が照射されて前記光吸収層膜の出射面近傍に熱レンズが形成される場合に、収束されたまま前記熱レンズ形成素子から出射する前記収束された信号光を通過させる穴と、前記特定の１種類の波長の制御光が照射されず熱レンズが形成されない場合に、通常の開き角度で前記熱レンズ形成素子から出射する前記信号光をそのまま、または、前記開き角度を変更させるために設けられた受光レンズを透過させた信号光のいずれかを反射させる反射手段と、を有し光路を変更させる鏡である光制御式光路切替型光信号伝送装置。
【請求項４】
１種類以上の波長の信号光を照射する信号光光源と、
前記信号光とは異なる２種類以上の波長の制御光を制御する制御光光源と、
前記信号光は透過し、前記制御光の特定の１種類の波長のみを各々選択的に吸収する２つ以上の光吸収層膜と、
前記光吸収層膜の１つ１つに前記制御光と前記信号光とを各々収束させて照射する手段と、
第１の熱レンズ形成素子と第１の穴を有する鏡との組み合わせからなる１組以上の第１の光路切替機構と、
第２の熱レンズ形成素子と第２の穴を有する鏡との組み合わせからなる１組以上の第２の光路切替機構と、を備え、
第１の熱レンズ形成素子は、前記光吸収層膜を含み、前記光吸収層膜が前記特定の１種類の波長の制御光を吸収した領域およびその周辺領域に起こる温度上昇に起因して可逆的に生ずる屈折率の分布に基づいた熱レンズを用いることによって、前記特定の１種類の波長の制御光が照射されず熱レンズが形成されない場合は前記収束された信号光が通常の開き角度で出射され、前記特定の１種類の波長の制御光が照射されて前記光吸収層膜の入射面近傍に熱レンズが形成される場合は前記収束された信号光が通常の開き角度よりも大きい開き角度で出射され、前記特定の１種類の波長の制御光の照射の有無に応じて出射される前記信号光の開き角度を変更させる熱レンズ形成素子であり、
第１の穴を有する鏡は、前記特定の１種類の波長の制御光が照射されず熱レンズが形成されない場合に、通常の開き角度で前記熱レンズ形成素子から出射する前記信号光をそのまま、または、受光レンズによって前記開き角度を変更させた信号光のいずれかを、通過させる穴と、前記特定の１種類の波長の制御光が照射されて前記光吸収層膜の入射面近傍に熱レンズが形成される場合に、通常よりも大きい開き角度で前記熱レンズ形成素子から拡がりながら出射する前記信号光をそのまま、または、前記受光レンズによって前記開き角度を変更させた信号光のいずれかを、反射する反射手段と、を有し光路を変更させる鏡であり、
第２の熱レンズ形成素子は、前記光吸収層膜を含み、前記光吸収層膜が前記特定の１種類の波長の制御光を吸収した領域およびその周辺領域に起こる温度上昇に起因して可逆的に生ずる屈折率の分布に基づいた熱レンズを用いることによって、制御光が照射されて前記光吸収層膜の出射面近傍に熱レンズが形成される場合は前記収束された信号光が収束されたまま出射され、前記特定の１種類の波長の制御光が照射されず熱レンズが形成されない場合は前記収束された信号光が通常の開き角度で出射され、前記特定の１種類の波長の制御光の照射の有無に応じて出射される前記信号光の開き角度を変更させる熱レンズ形成素子であり、
第２の穴を有する鏡は、前記特定の１種類の波長の制御光が照射されて前記光吸収層膜の出射面近傍に熱レンズが形成される場合に、収束されたまま前記熱レンズ形成素子から出射する前記収束された信号光を通過させる穴と、前記特定の１種類の波長の制御光が照射されず熱レンズが形成されない場合に、通常の開き角度で前記熱レンズ形成素子から出射する前記信号光をそのまま、または、前記開き角度を変更させるために設けられた受光レンズを透過させた信号光のいずれかを反射させる反射手段と、を有し光路を変更させる鏡である光制御式光路切替型光信号伝送装置。
【請求項５】
２組以上の前記光路切替機構が、空間を介して直接、または、光ファイバー結合系を介して、直列に連結されていることを特徴とする請求項２に記載の光制御式光路切替型光信号伝送装置。
【請求項６】
２組以上の前記光路切替機構が、空間を介して直接、または、光ファイバー結合系を介して、直列に連結されていることを特徴とする請求項３に記載の光制御式光路切替型光信号伝送装置。
【請求項７】
２組以上の前記光路切替機構が、空間を介して直接、または、光ファイバー結合系を介して、直列に連結されていることを特徴とする請求項４に記載の光制御式光路切替型光信号伝送装置。
【請求項８】
３組以上の前記光路切替機構が、空間を介して直接、または、光ファイバー結合系を介して、連結の１段毎に前記鏡の穴を通って直進する方向と反射する方向の２方向に分岐し、多段に連結されていることを特徴とする請求項２に記載の光制御式光路切替型光信号伝送装置。
【請求項９】
３組以上の前記光路切替機構が、空間を介して直接、または、光ファイバー結合系を介して、連結の１段毎に前記鏡の穴を通って直進する方向と反射する方向の２方向に分岐し、多段に連結されていることを特徴とする請求項３に記載の光制御式光路切替型光信号伝送装置。
【請求項１０】
３組以上の前記光路切替機構が、空間を介して直接、または、光ファイバー結合系を介して、連結の１段毎に前記鏡の穴を通って直進する方向と反射する方向の２方向に分岐し、多段に連結されていることを特徴とする請求項４に記載の光制御式光路切替型光信号伝送装置。
【請求項１１】
１種類以上の波長の信号光と、前記信号光とは異なる２種類以上の波長の制御光とを、実質的に同軸かつ同方向に進行させ、
前記信号光は透過し、前記制御光の特定の１種類の波長のみを各々選択的に吸収する２つ以上の光吸収層膜の１つ１つに前記制御光と前記信号光とを各々収束させて照射し、
前記光吸収層膜を含む２つ以上の熱レンズ形成素子の個々において、前記光吸収層膜が前記特定の１種類の波長の制御光を吸収した領域およびその周辺領域に起こる温度上昇に起因して可逆的に生ずる屈折率の分布に基づいた熱レンズを用いることによって、前記特定の１種類の波長の制御光の照射の有無に応じ、前記収束された信号光を収束させたまま出射させ、または、信号光の開き角度を可変させて出射させ、
反射面を有する穴付ミラーを用い、前記特定の１種類の波長の制御光の照射の有無に応じて、前記熱レンズ形成素子から出射した信号光を前記穴から通過直進させ、または、反射面で反射させることによって光路を変更させることを特徴とする光信号光路切替方法。
【請求項１２】
１種類以上の波長の信号光と、前記信号光とは異なる２種類以上の波長の制御光とを、実質的に同軸かつ同方向に進行させ、
前記信号光は透過し、前記制御光の特定の１種類の波長のみを各々選択的に吸収する２つ以上の光吸収層膜の１つ１つに前記制御光と前記信号光とを各々収束させて照射し、
前記光吸収層膜を含む２つ以上の熱レンズ形成素子の個々において、前記光吸収層膜が前記特定の１種類の波長の制御光を吸収した領域およびその周辺領域に起こる温度上昇に起因して可逆的に生ずる屈折率の分布に基づいた熱レンズを用いることによって、前記特定の１種類の波長の制御光が照射されず前記光吸収層膜の入射面近傍に熱レンズが形成されない場合は前記収束された信号光が通常の開き角度で前記熱レンズ形成素子から出射され、前記特定の１種類の波長の制御光が照射されて熱レンズが形成される場合は前記収束された信号光が通常の開き角度よりも大きい開き角度で前記熱レンズ形成素子から出射され、前記特定の１種類の波長の制御光の照射の有無に応じて出射される前記信号光の開き角度を変更させ、
前記特定の１種類の波長の制御光が照射されず熱レンズが形成されない場合は、通常の開き角度で前記熱レンズ形成素子から出射する前記信号光をそのまま、または、受光レンズによって前記開き角度を変更させた信号光のいずれかを、穴付ミラーの穴に通過させ直進させ、
一方、前記特定の１種類の波長の制御光が照射されて前記光吸収層膜の入射面近傍に熱レンズが形成される場合は、通常よりも大きい開き角度で前記熱レンズ形成素子から拡がりながら出射する前記信号光をそのまま、あるいは、受光レンズによって前記開き角度を変更させた信号光のいずれかを、前記穴付ミラーの反射面を用いて反射することによって光路を変更させることを特徴とする光信号光路切替方法。
【請求項１３】
１種類以上の波長の信号光と、前記信号光とは異なる２種類以上の波長の制御光とを、実質的に同軸かつ同方向に進行させ、
前記信号光は透過し、前記制御光の特定の１種類の波長のみを各々選択的に吸収する２つ以上の光吸収層膜の１つ１つに前記制御光と前記信号光とを各々収束させて照射し、
前記光吸収層膜を含む２つ以上の熱レンズ形成素子の個々において、前記光吸収層膜が前記特定の１種類の波長の制御光を吸収した領域およびその周辺領域に起こる温度上昇に起因して可逆的に生ずる屈折率の分布に基づいた熱レンズを用いることによって、前記特定の１種類の波長の制御光が照射されて前記光吸収層膜の出射面近傍に熱レンズが形成される場合は前記収束された信号光が収束されたまま前記熱レンズ形成素子から出射され、前記特定の１種類の波長の制御光が照射されず熱レンズが形成されない場合は前記収束された信号光が通常の開き角度で前記熱レンズ形成素子から出射され、前記特定の１種類の波長の制御光の照射の有無に応じて出射される前記信号光の開き角度を変更させ、
前記特定の１種類の波長の制御光が照射されて前記光吸収層膜の出射面近傍に熱レンズが形成される場合は、収束されたまま前記熱レンズ形成素子から出射する前記収束された信号光を、穴付ミラーの穴に通過させ直進させ、
一方、前記特定の１種類の波長の制御光が照射されず熱レンズが形成されない場合は、通常の開き角度で前記熱レンズ形成素子から出射する前記信号光の光路をそのまま、または、受光レンズによって前記開き角度を変更させた信号光のいずれかを、前記穴付ミラーの反射面を用いて反射させることによって光路を変更させることを特徴とする光信号光路切替方法。
【請求項１４】
複数の波長の光の内、最も長い波長の光を信号光とし、信号光よりも短い２つ以上の波長の光を制御光とし、前記光路切替機構中の熱レンズ形成素子が吸収する波長が最も短い光路切替機構を第１段とし、第２段以降の前記光路切替機構の熱レンズ形成素子が吸収する各々の波長が長くなる順に後段の光路切替機構を連結することを特徴とする請求項２に記載の光制御式光路切替型光信号伝送装置。
【請求項１５】
複数の波長の光の内、最も長い波長の光を信号光とし、信号光よりも短い２つ以上の波長の光を制御光とし、前記光路切替機構中の熱レンズ形成素子が吸収する波長が最も短い光路切替機構を第１段とし、第２段以降の前記光路切替機構の熱レンズ形成素子が吸収する各々の波長が長くなる順に後段の光路切替機構を連結することを特徴とする請求項３に記載の光制御式光路切替型光信号伝送装置。
【請求項１６】
複数の波長の光の内、最も長い波長の光を信号光とし、信号光よりも短い２つ以上の波長の光を制御光とし、前記光路切替機構中の熱レンズ形成素子が吸収する波長が最も短い光路切替機構を第１段とし、第２段以降の前記光路切替機構の熱レンズ形成素子が吸収する各々の波長が長くなる順に後段の光路切替機構を連結することを特徴とする請求項４に記載の光制御式光路切替型光信号伝送装置。
【発明の詳細な説明】
【技術分野】
【０００１】
本発明は、光通信分野および光情報処理分野で用いられる光制御式光路切替型光信号伝送装置および光信号光路切替方法に関する。
【背景技術】
【０００２】
インターネットおよび会社内・家庭内イントラネットの普及にともなうネットワークトラフィックの爆発的増加に対応するため、電気信号を経由しない光路切替装置（光スイッチ）、すなわち、光−光直接スイッチが求められている。光ファイバー、光導波路、あるいは、空間を伝搬する光の進む道筋、すなわち、光路を切り替える装置・方法としては、例えば、光導波路内または光導波路間で光路を切り替える空間分割型、多重化された複数の波長の光を波長に応じた光路へ分割して切り替える波長分割多重型、一定時間毎に時分割多重化された光の光路を切り替える時分割多重型、空間を伝搬する光の光路を鏡やシャッターなどを用いて空間的に分割・合成するフリースペース型などの方式が知られている。これらの方式は、各々多重化することも複数を組み合わせて使用することもできる。
【０００３】
空間分割型光スイッチには、方向性結合器を利用するもの、光分岐器で光信号のコピーを作り、ゲート素子により光をオン・オフするもの、交差またはＹ分岐の交差部分で導波路の屈折率を変化させることで、導波路を伝搬してきた光を透過させたり反射させたりするものなどが提案されているが、まだ研究開発段階である。マッハツェンダー干渉計型光導波路スイッチの導波路の屈折率を変化させるために、電気ヒーター加熱による熱光学効果を用いるものが実用化に近づいているといわれているが、応答速度が１ミリ秒程度と遅いだけでなく、光スイッチを動作させるために電気信号を用いなければならない、という欠点を有する。
【０００４】
フリースペース型光スイッチには、マイクロ・エレクトロ・メカニカル・システム（Micro  Electro  Mechanical  System;ＭＥＭＳと略記される）、励起子吸収・反射スイッチ（Exciton  Absorption  Reflection  Switch；ＥＡＲＳスイッチと略記される）、多段ビームシフタ型光スイッチ、ホログラム型光スイッチ、液晶スイッチなどが検討されている。これらは、機械的可動部分がある、偏波依存性があるなどの課題があり、まだ充分実用段階にあるとはいえない。
【０００５】
一方、光学素子に光を照射することで引き起こされる透過率変化や屈折率変化を利用し、直接、光で光の強度や周波数を変調する、全光型光学素子や光制御方式の研究が盛んに行われている。本発明者らは、全光型光学素子等による新たな情報処理技術の開発を目指して、有機色素凝集体をポリマーマトリックスに分散した有機ナノパーティクル光熱レンズ形成素子（非特許文献１参照）を用いて、光制御方式の研究を行って来た。現在、制御光（６３３ｎｍ）により信号光（７８０ｎｍ）の変調を行う方式で、制御光と信号光を同軸・同焦点入射させることを特徴とし、制御光の吸収により過渡的に形成される熱レンズにより信号光が屈折されるという動作原理の素子を開発しており、約２０ナノ秒の高速応答が達成されている。光応答性組成物からなる光学素子に制御光を照射し、制御光とは異なる波長帯域にある信号光の透過率および／または屈折率を可逆的に変化させることにより前記光学素子を透過する前記信号光の強度変調および／または光束密度変調を行う光制御方法であって、前記制御光および前記信号光を各々収束させて前記光学素子へ照射し、かつ、前記制御光および前記信号光のそれぞれの焦点の近傍（ビームウエスト）の光子密度が最も高い領域が前記光学素子中において互いに重なり合うように前記制御光および前記信号光の光路を調整することを特徴とする光制御方法が開示されている（特許文献１から特許文献７参照）。光応答性組成物からなる光学素子に、互いに波長の異なる制御光および信号光を照射し、前記制御光の波長は前記光応答性組成物が吸収する波長帯域から選ばれるものとし、前記光応答性組成物が前記制御光を吸収した領域およびその周辺領域に発生する温度上昇に起因する密度変化の分布に基づいた熱レンズを可逆的に形成させ、前記熱レンズを透過する信号光の強度変調および／または光束密度変調を行う光制御方法が開示されている（特許文献８参照）。そして、上記光学素子として例えば色素／樹脂膜や色素溶液膜が用いられ、制御光のパワー２ないし２５ｍＷにおける制御光照射に対する信号光の応答時間は、２マイクロ秒未満と記載されている（特許文献８参照）。
【０００６】
ここで熱レンズ効果とは、光吸収の中心部分において光を吸収した分子などが光を熱に変換し、この熱が周囲に伝搬されることにより温度分布が生じ、その結果、光透過媒体の屈折率が光吸収中心から外部へ向けて球状に変化して光吸収中心の屈折率が低く外部へ向けて屈折率が高くなる分布を生じ、これが凹レンズのように機能するような光の屈折効果を示す。熱レンズ効果は分光分析の分野で古くから利用されており、現在では分子１個による光吸収をも検出するような超高感度分光分析も可能になっている（非特許文献２および非特許文献３参照）。
【０００７】
熱レンズ効果ないし熱による屈折率変化を用いて光路を偏向させる方式として、発熱抵抗体で媒体に熱を与え、媒体内に屈折率分布を生じさせ、光を偏向する方法が開示されている（特許文献９参照）。しかしながら、上述の手法は、発熱抵抗体で発熱させ、熱伝導で媒体を加熱することになるので、「熱の拡がり」という問題を本来的に有する。つまり、熱の拡がりにより、広い面積内で微細な熱勾配を与えることができず、所望の屈折率分布を得るのが困難である。更に、発熱抵抗体の微細加工は半導体集積回路で用いられているフォトリソグラフィ技術を採用しても、現実には一定の限界を有し、素子が大型化せざるを得ない。素子が大型化すれば、それにともない光学系も複雑かつ大型化する。また、発熱抵抗体で発熱させ、熱伝導で媒体を加熱することになるので、応答が遅く、屈折率変化の周波数を上げることができないという不具合を本質的な問題として有している。
【０００８】
また、光応答組成物からなる光学素子と、該光学素子にくさび形の光強度分布で光を照射するための強度分布調整手段とから少なくとも構成され、制御光により前記光学素子中に屈折率分布を形成し、該屈折率分布により前記制御光とは異なる波長の信号光の偏向を行うことを特徴とする光学素子を用いた偏向素子が開示されている（特許文献１０参照）。この方式は、光で光を制御する点では優れたものであるが、偏向角度が３０度以内という制約があり、光路切替方向を自由に設定することができないという問題がある。
【０００９】
そこで本発明者らは、偏波依存性のない、光路切替の角度および方向を自由に設定可能な、信号光の光強度減衰が少なく多重連結使用が可能な光路切替装置および光路切替方法を提供するため、少なくとも光吸収層膜を含む熱レンズ形成素子中の光吸収層膜に、前記光吸収層膜が吸収する波長帯域から選ばれる波長の制御光、および、前記光吸収層膜が吸収しない波長帯域から選ばれる波長の信号光を各々収束させて照射し、少なくとも前記制御光が前記光吸収層膜内において焦点を結ぶように配置を調整し、前記光吸収層膜が前記制御光を吸収した領域およびその周辺領域に起こる温度上昇に起因して可逆的に生ずる屈折率の分布に基づいた熱レンズを用いることによって、制御光が照射されず熱レンズが形成されない場合は前記収束された信号光が通常の開き角度で前記熱レンズ形成素子から出射する状態と、制御光が照射されて熱レンズが形成される場合は前記収束された信号光が通常の開き角度よりも大きい開き角度で前記熱レンズ形成素子から出射する状態とを、前記制御光の照射の有無に対応させて実現させ、制御光が照射されず熱レンズが形成されない場合は、通常の開き角度で前記熱レンズ形成素子から出射する前記信号光をそのまま、または、受光レンズによって前記通常の開き角度を変更させた後、前記信号光が通過する穴を設けた鏡の穴を通して直進させ、一方、制御光が照射されて熱レンズが形成される場合は、通常よりも大きい開き角度で前記熱レンズ形成素子から拡がりながら出射する前記信号光をそのまま、あるいは、受光レンズによって前記拡がりの開き角度を変更させた後、前記穴付ミラーを用いて反射することによって光路を変更させる光路切替方法を出願した（特許文献１１参照）。
【００１０】
【特許文献１】特開平８−２８６２２０号公報
【特許文献２】特開平８−３２０５３５号公報
【特許文献３】特開平８−３２０５３６号公報
【特許文献４】特開平９−３２９８１６号公報
【特許文献５】特開平１０−９０７３３号公報
【特許文献６】特開平１０−９０７３４号公報
【特許文献７】特開平１０−１４８８５２号公報
【特許文献８】特開平１０−１４８８５３号公報
【特許文献９】特開昭６０−１４２２１号公報
【特許文献１０】特開平１１−１９４３７３号公報
【特許文献１１】特願２００２−２７５７１３号
【非特許文献１】平賀隆、田中教雄、早水紀久子、守谷哲郎著、色素会合体・凝集体の作成・構造評価・光物性、「電子技術総合研究所彙報」、通商産業省工業技術院電子技術総合研究所発行、第５９巻、第２号、２９−４９頁（１９９４年）
【非特許文献２】藤原祺多夫、不破敬一郎、小林孝嘉著、レーザー誘起熱レンズ効果とその比色法への応用、「化学」、化学同人発行、第３６巻、第６号、４３２−４３８頁（１９８１年）
【非特許文献３】北森武彦、澤田嗣郎著、光熱変換分光分析法、「ぶんせき」、日本分析化学会発行、１９９４年３月号、１７８−１８７頁
【発明の開示】
【発明が解決しようとする課題】
【００１１】
本発明は、電気回路や機械的可動部分を用いずに故障のない、高速で作動し、耐久性の高い、偏波依存性のない、光制御式光路切替型光信号伝送装置および光信号光路切替方法を提供することを目的とする。
【課題を解決するための手段】
【００１２】
上記の目的を達成するため、本発明の光制御式光路切替型光信号伝送装置は、１種類以上の波長の信号光を照射する信号光光源と、
前記信号光とは異なる２種類以上の波長の制御光を照射する制御光光源と、
前記信号光は透過し、前記制御光の特定の１種類の波長のみを各々選択的に吸収する２つ以上の光吸収層膜と、
前記光吸収層膜の１つ１つに前記制御光と前記信号光とを各々収束させて照射する手段と、
前記光吸収層膜を含み、前記光吸収層膜が前記特定の１種類の波長の制御光を吸収した領域およびその周辺領域に起こる温度上昇に起因して可逆的に生ずる屈折率の分布に基づいた熱レンズを用いることによって、前記特定の１種類の波長の制御光の照射の有無に応じ、前記収束された信号光を収束させたまま出射する、または、信号光の開き角度を可変させて出射する２つ以上の熱レンズ形成素子と、
前記各熱レンズ形成素子の各々後方に設けられた、穴と反射手段とを有する鏡であって、前記特定の１種類の波長の制御光の照射の有無に応じて、前記熱レンズ形成素子を出射した信号光を前記穴に通過させ、または、前記反射手段により反射させることによって光路を変化させる鏡と、を備えることを特徴とする。
【００１３】
また、本発明の他の光制御式光路切替型光信号伝送装置は、１種類以上の波長の信号光を照射する信号光光源と、
前記信号光とは異なる２種類以上の波長の制御光を照射する制御光光源と、
前記信号光は透過し、前記制御光の特定の１種類の波長のみを各々選択的に吸収する２つ以上の光吸収層膜と、
前記光吸収層膜の１つ１つに前記制御光と前記信号光とを各々収束させて照射する手段と、
熱レンズ形成素子と穴を有する鏡の組み合わせからなる２組以上の光路切替機構と、を備え、
前記熱レンズ形成素子は、前記光吸収層膜を含み、前記光吸収層膜が前記特定の１種類の波長の制御光を吸収した領域およびその周辺領域に起こる温度上昇に起因して可逆的に生ずる屈折率の分布に基づいた熱レンズを用いることによって、前記特定の１種類の波長の制御光が照射されず熱レンズが形成されない場合は前記収束された信号光が通常の開き角度で出射され、前記特定の１種類の波長の制御光が照射されて前記光吸収層膜の入射面近傍に熱レンズが形成される場合は前記収束された信号光が通常の開き角度よりも大きい開き角度で出射され、前記特定の１種類の波長の制御光の照射の有無に応じて出射される前記信号光の開き角度を変更させる熱レンズ形成素子であり、
前記穴を有する鏡は、前記特定の１種類の波長の制御光が照射されず熱レンズが形成されない場合に、通常の開き角度で前記熱レンズ形成素子から出射する前記信号光をそのまま、または、受光レンズによって前記開き角度を変更させた信号光のいずれかを、通過させる穴と、前記特定の１種類の波長の制御光が照射されて前記光吸収層膜の入射面近傍に熱レンズが形成される場合に、通常よりも大きい開き角度で前記熱レンズ形成素子から拡がりながら出射する前記信号光をそのまま、または、前記受光レンズによって前記開き角度を変更させた信号光のいずれかを、反射する反射手段と、を有し光路を変更させる鏡であることを特徴とする。
【００１４】
また、本発明の他の光制御式光路切替型光信号伝送装置は、１種類以上の波長の信号光を照射する信号光光源と、
前記信号光とは異なる２種類以上の波長の制御光を照射する制御光光源と、
前記信号光は透過し、前記制御光の特定の１種類の波長のみを各々選択的に吸収する２つ以上の光吸収層膜と、
前記光吸収層膜の１つ１つに前記制御光と前記信号光とを各々収束させて照射する手段と、
熱レンズ形成素子と穴を有する鏡の組み合わせからなる２組以上の光路切替機構と、を備え、
前記熱レンズ形成素子は、前記光吸収層膜を含み、前記光吸収層膜が前記特定の１種類の波長の制御光を吸収した領域およびその周辺領域に起こる温度上昇に起因して可逆的に生ずる屈折率の分布に基づいた熱レンズを用いることによって、前記特定の１種類の波長の制御光が照射されて前記光吸収層膜の出射面近傍に熱レンズが形成される場合は前記収束された信号光が収束されたまま出射され、制御光が照射されず熱レンズが形成されない場合は前記収束された信号光が通常の開き角度で出射され、前記特定の１種類の波長の制御光の照射の有無に応じて出射される前記信号光の開き角度を変更させる熱レンズ形成素子であり、
前記穴を有する鏡は、前記特定の１種類の波長の制御光が照射されて前記光吸収層膜の出射面近傍に熱レンズが形成される場合に、収束されたまま前記熱レンズ形成素子から出射する前記収束された信号光を通過させる穴と、前記特定の１種類の波長の制御光が照射されず熱レンズが形成されない場合に、通常の開き角度で前記熱レンズ形成素子から出射する前記信号光をそのまま、または、前記開き角度を変更させるために設けられた受光レンズを透過させた信号光のいずれかを反射させる反射手段と、を有し光路を変更させる鏡であることを特徴とする。
【００１５】
また、本発明の他の光制御式光路切替型光信号伝送装置は、１種類以上の波長の信号光を照射する信号光光源と、
前記信号光とは異なる２種類以上の波長の制御光を制御する制御光光源と、
前記信号光は透過し、前記制御光の特定の１種類の波長のみを各々選択的に吸収する２つ以上の光吸収層膜と、
前記光吸収層膜の１つ１つに前記制御光と前記信号光とを各々収束させて照射する手段と、
第１の熱レンズ形成素子と第１の穴を有する鏡との組み合わせからなる１組以上の第１の光路切替機構と、
第２の熱レンズ形成素子と第２の穴を有する鏡との組み合わせからなる１組以上の第２の光路切替機構と、を備え、
第１の熱レンズ形成素子は、前記光吸収層膜を含み、前記光吸収層膜が前記特定の１種類の波長の制御光を吸収した領域およびその周辺領域に起こる温度上昇に起因して可逆的に生ずる屈折率の分布に基づいた熱レンズを用いることによって、前記特定の１種類の波長の制御光が照射されず熱レンズが形成されない場合は前記収束された信号光が通常の開き角度で出射され、前記特定の１種類の波長の制御光が照射されて前記光吸収層膜の入射面近傍に熱レンズが形成される場合は前記収束された信号光が通常の開き角度よりも大きい開き角度で出射され、前記特定の１種類の波長の制御光の照射の有無に応じて出射される前記信号光の開き角度を変更させる熱レンズ形成素子であり、
第１の穴を有する鏡は、前記特定の１種類の波長の制御光が照射されず熱レンズが形成されない場合に、通常の開き角度で前記熱レンズ形成素子から出射する前記信号光をそのまま、または、受光レンズによって前記開き角度を変更させた信号光のいずれかを、通過させる穴と、前記特定の１種類の波長の制御光が照射されて前記光吸収層膜の入射面近傍に熱レンズが形成される場合に、通常よりも大きい開き角度で前記熱レンズ形成素子から拡がりながら出射する前記信号光をそのまま、または、前記受光レンズによって前記開き角度を変更させた信号光のいずれかを、反射する反射手段と、を有し光路を変更させる鏡であり、
第２の熱レンズ形成素子は、前記光吸収層膜を含み、前記光吸収層膜が前記特定の１種類の波長の制御光を吸収した領域およびその周辺領域に起こる温度上昇に起因して可逆的に生ずる屈折率の分布に基づいた熱レンズを用いることによって、制御光が照射されて前記光吸収層膜の出射面近傍に熱レンズが形成される場合は前記収束された信号光が収束されたまま出射され、前記特定の１種類の波長の制御光が照射されず熱レンズが形成されない場合は前記収束された信号光が通常の開き角度で出射され、前記特定の１種類の波長の制御光の照射の有無に応じて出射される前記信号光の開き角度を変更させる熱レンズ形成素子であり、
第２の穴を有する鏡は、前記特定の１種類の波長の制御光が照射されて前記光吸収層膜の出射面近傍に熱レンズが形成される場合に、収束されたまま前記熱レンズ形成素子から出射する前記収束された信号光を通過させる穴と、前記特定の１種類の波長の制御光が照射されず熱レンズが形成されない場合に、通常の開き角度で前記熱レンズ形成素子から出射する前記信号光をそのまま、または、前記開き角度を変更させるために設けられた受光レンズを透過させた信号光のいずれかを反射させる反射手段と、を有し光路を変更させる鏡である光制御式光路切替型光信号伝送装置。
【００１６】
また、本発明の他の光制御式光路切替型光信号伝送装置は、２組以上の上述の光路切替機構が、空間を介して直接、または、光ファイバー結合系を介して、直列に連結されていることを特徴とする。
【００１７】
また、本発明の他の光制御式光路切替型光信号伝送装置は、３組以上の上述の光路切替機構が、空間を介して直接、または、光ファイバー結合系を介して、連結の１段毎に前記鏡の穴を通って直進する方向と反射する方向の２方向に分岐し、多段に連結されていることを特徴とする。
【００１８】
また、本発明の光信号光路切替方法は、
１種類以上の波長の信号光と、前記信号光とは異なる２種類以上の波長の制御光とを、実質的に同軸かつ同方向に進行させ、
前記信号光は透過し、前記制御光の特定の１種類の波長のみを各々選択的に吸収する２つ以上の光吸収層膜の１つ１つに前記制御光と前記信号光とを各々収束させて照射し、
前記光吸収層膜を含む２つ以上の熱レンズ形成素子の個々において、前記光吸収層膜が前記特定の１種類の波長の制御光を吸収した領域およびその周辺領域に起こる温度上昇に起因して可逆的に生ずる屈折率の分布に基づいた熱レンズを用いることによって、前記特定の１種類の波長の制御光の照射の有無に応じ、前記収束された信号光を収束させたまま出射させ、または、信号光の開き角度を可変させて出射させ、
反射面を有する穴付ミラーを用い、前記特定の１種類の波長の制御光の照射の有無に応じて、前記熱レンズ形成素子から出射した信号光を前記穴から通過直進させ、または、反射面で反射させることによって光路を変更させることを特徴とする。
【００１９】
また、本発明の他の光信号光路切替方法は、
１種類以上の波長の信号光と、前記信号光とは異なる２種類以上の波長の制御光とを、実質的に同軸かつ同方向に進行させ、
前記信号光は透過し、前記制御光の特定の１種類の波長のみを各々選択的に吸収する２つ以上の光吸収層膜の１つ１つに前記制御光と前記信号光とを各々収束させて照射し、
前記光吸収層膜を含む２つ以上の熱レンズ形成素子の個々において、前記光吸収層膜が前記特定の１種類の波長の制御光を吸収した領域およびその周辺領域に起こる温度上昇に起因して可逆的に生ずる屈折率の分布に基づいた熱レンズを用いることによって、前記特定の１種類の波長の制御光が照射されず前記光吸収層膜の入射面近傍に熱レンズが形成されない場合は前記収束された信号光が通常の開き角度で前記熱レンズ形成素子から出射され、前記特定の１種類の波長の制御光が照射されて熱レンズが形成される場合は前記収束された信号光が通常の開き角度よりも大きい開き角度で前記熱レンズ形成素子から出射され、前記特定の１種類の波長の制御光の照射の有無に応じて出射される前記信号光の開き角度を変更させ、
前記特定の１種類の波長の制御光が照射されず熱レンズが形成されない場合は、通常の開き角度で前記熱レンズ形成素子から出射する前記信号光をそのまま、または、受光レンズによって前記開き角度を変更させた信号光のいずれかを、穴付ミラーの穴に通過させ直進させ、
一方、前記特定の１種類の波長の制御光が照射されて前記光吸収層膜の入射面近傍に熱レンズが形成される場合は、通常よりも大きい開き角度で前記熱レンズ形成素子から拡がりながら出射する前記信号光をそのまま、あるいは、受光レンズによって前記開き角度を変更させた信号光のいずれかを、前記穴付ミラーの反射面を用いて反射することによって光路を変更させることを特徴とする。
【００２０】
また、本発明の他の光信号光路切替方法は、
１種類以上の波長の信号光と、前記信号光とは異なる２種類以上の波長の制御光とを、実質的に同軸かつ同方向に進行させ、
前記信号光は透過し、前記制御光の特定の１種類の波長のみを各々選択的に吸収する２つ以上の光吸収層膜の１つ１つに前記制御光と前記信号光とを各々収束させて照射し、
前記光吸収層膜を含む２つ以上の熱レンズ形成素子の個々において、前記光吸収層膜が前記特定の１種類の波長の制御光を吸収した領域およびその周辺領域に起こる温度上昇に起因して可逆的に生ずる屈折率の分布に基づいた熱レンズを用いることによって、前記特定の１種類の波長の制御光が照射されて前記光吸収層膜の出射面近傍に熱レンズが形成される場合は前記収束された信号光が収束されたまま前記熱レンズ形成素子から出射され、前記特定の１種類の波長の制御光が照射されず熱レンズが形成されない場合は前記収束された信号光が通常の開き角度で前記熱レンズ形成素子から出射され、前記特定の１種類の波長の制御光の照射の有無に応じて出射される前記信号光の開き角度を変更させ、
前記特定の１種類の波長の制御光が照射されて前記光吸収層膜の出射面近傍に熱レンズが形成される場合は、収束されたまま前記熱レンズ形成素子から出射する前記収束された信号光を、穴付ミラーの穴に通過させ直進させ、
一方、前記特定の１種類の波長の制御光が照射されず熱レンズが形成されない場合は、通常の開き角度で前記熱レンズ形成素子から出射する前記信号光の光路をそのまま、または、受光レンズによって前記開き角度を変更させた信号光のいずれかを、前記穴付ミラーの反射面を用いて反射させることによって光路を変更させることを特徴とする。
【００２１】
また、本発明の他の光制御式光路切替型光信号伝送装置は、
複数の波長の光の内、最も長い波長の光を信号光とし、信号光よりも短い２つ以上の波長の光を制御光とし、前記光路切替機構中の熱レンズ形成素子が吸収する波長が最も短い光路切替機構を第１段とし、第２段以降の前記光路切替機構の熱レンズ形成素子が吸収する各々の波長が長くなる順に後段の光路切替機構を連結することを特徴とする。
【発明の効果】
【００２２】
本発明によって、電気回路や機械的可動部分を用いずに、高速で作動し、耐久性の高い、偏波依存性のない、光制御式光路切替型光信号伝送装置および光信号光路切替方法を提供することができる。
【発明を実施するための最良の形態】
【００２３】
［熱レンズ形成素子］
本発明において、熱レンズ形成素子としては例えば積層膜型構造を有するものを好適に用いることができ、その積層膜の構成としては例えば以下のような組み合わせを挙げることができる。
【００２４】
（１）光吸収層膜単独。ただし、光吸収層膜は、文字通り「光吸収膜」単独の単層膜、あるいは、「光吸収膜／熱レンズ形成層」という２層構造、または、「光吸収膜／熱レンズ形成層／光吸収膜」という３層構造の積層型薄膜のいずれであっても良い。なお、以下の（２）から（１０）の「光吸収層膜」も上記同様の構造を含むものとする。
【００２５】
（２）光吸収層膜／保温層膜
【００２６】
（３）保温層膜／光吸収層膜／保温層膜
【００２７】
（４）光吸収層膜／伝熱層膜
【００２８】
（５）伝熱層膜／光吸収層膜／伝熱層膜
【００２９】
（６）光吸収層膜／保温層膜／伝熱層膜
【００３０】
（７）伝熱層膜／光吸収層膜／保温層膜
【００３１】
（８）伝熱層膜／光吸収層膜／保温層膜／伝熱層膜
【００３２】
（９）伝熱層膜／保温層膜／光吸収層膜／保温層膜
【００３３】
（１０）伝熱層膜／保温層膜／光吸収層膜／保温層膜／伝熱層膜
【００３４】
（１１）屈折率分布型レンズ／（光透過層／）上記（１）ないし（１０）の熱レンズ形成素子
【００３５】
（１２）屈折率分布型レンズ／（光透過層／）上記（１）ないし（１０）の熱レンズ形成素子／（光透過層／）屈折率分布型レンズ
【００３６】
なお、上記「（光透過層／）」とは、必要に応じて光透過層を設けることを意味する。更に、必要に応じて光の入射面および出射面に反射防止膜（ＡＲコート膜）を設けても良い。
【００３７】
熱レンズ形成素子構成の一例を例示した断面図を図１１に示す。図１１に例示するように、熱レンズ形成素子５００は、制御光５０９および信号光５０８の入射側から、例えば、屈折率分布型レンズ５０７／光透過層５０６／伝熱層膜５０１／光吸収層膜５０３／熱レンズ形成層５０５／光吸収層膜５０４／伝熱層膜５０２の順に積層されてなる。なお、図１１に示す制御光５０９の光線は模式的なものであり、各層膜間における屈折を省略している。
【００３８】
熱レンズ形成素子構成の別の一例を例示した断面図を図１２に示す。図１２に例示するように、熱レンズ形成素子６００は、制御光６０９および信号光６０８の入射側から、例えば、伝熱層膜６０１／光吸収層膜６０３／熱レンズ形成層６０５／光吸収層膜６０４／伝熱層膜６０２の順に積層されてなる。この場合、制御光６０９および信号光６０８は外部に設けた集光レンズ６１０によって集光されつつ、熱レンズ形成素子６００に入射する。なお、図１２に示す制御光６０９の光線は模式的なものであり、各層膜間における屈折を省略している。
【００３９】
更にまた、色素溶液充填式熱レンズ形成素子を例示した模式図を図２１に示す。図２１に例示するように、色素溶液充填式熱レンズ形成素子８００は、伝熱層膜として作用する入射・出射面ガラス８０１および８０２、側面ガラス８０３および８０４、底面ガラス８０５に囲まれた光学セル８０９の色素溶液充填部８０８へ、導入管８０６の導入口８０７から光吸収層膜兼熱レンズ形成層として作用する色素溶液を充填し、導入口８０７を封じたものである。すなわち、伝熱層膜／光吸収層膜兼熱レンズ形成層／伝熱層膜という単純な素子構成のものである。
【００４０】
光吸収層膜、熱レンズ形成層、保温層膜、伝熱層膜、光透過層、および屈折率分布型レンズの材料、作成方法、各々の膜厚などについて、以下に、順を追って説明する。
【００４１】
なお、本発明で用いられる光吸収層膜、熱レンズ形成層、保温層膜、伝熱層膜、光透過層、および屈折率分布型レンズの材料は、その機能に支障をきたさない範囲において、加工性を向上させたり、光学素子としての安定性・耐久性を向上させたりするため、添加物として公知の酸化防止剤、紫外線吸収剤、一重項酸素クエンチャー、分散助剤などを含有しても良い。
【００４２】
［光吸収層膜の材料］
本発明で用いられる熱レンズ形成素子中の光吸収層膜に用いられる光吸収性の材料としては、公知の種々のものを使用することができる。
【００４３】
本発明で用いられる熱レンズ形成素子中の光吸収層膜に用いられる光吸収性材料の例を具体的に挙げるならば、例えば、ＧａＡｓ、ＧａＡｓＰ、ＧａＡｌＡｓ、ＩｎＰ、ＩｎＳｂ、ＩｎＡｓ、ＰｂＴｅ、ＩｎＧａＡｓＰ、ＺｎＳｅなどの化合物半導体の単結晶、前記化合物半導体の微粒子をマトリックス材料中へ分散したもの、異種金属イオンをドープした金属ハロゲン化物（例えば、臭化カリウム、塩化ナトリウムなど）の単結晶、前記金属ハロゲン化物（例えば、臭化銅、塩化銅、塩化コバルトなど）の微粒子をマトリックス材料中へ分散したもの、銅などの異種金属イオンをドープしたＣｄＳ、ＣｄＳｅ、ＣｄＳｅＳ、ＣｄＳｅＴｅなどのカドミウムカルコゲナイドの単結晶、前記カドミウムカルコゲナイドの微粒子をマトリックス材料中に分散したもの、シリコン、ゲルマニウム、セレン、テルルなどの半導体単結晶薄膜、多結晶薄膜ないし多孔質薄膜、シリコン、ゲルマニウム、セレン、テルルなどの半導体微粒子をマトリックス材料中へ分散したもの、ルビー、アレキサンドライト、ガーネット、Ｎｄ：ＹＡＧ、サファイア、Ｔｉ：サファイア、Ｎｄ：ＹＬＦなど、金属イオンをドープした宝石に相当する単結晶（いわゆるレーザー結晶）、金属イオン（例えば、鉄イオン）をドープしたニオブ酸リチウム（ＬｉＮｂＯ3）、ＬｉＢ3Ｏ5、ＬｉＴａＯ3、ＫＴｉＯＰＯ4、ＫＨ2ＰＯ4、ＫＮｂＯ3、ＢａＢ2Ｏ2などの強誘電性結晶、金属イオン（例えば、ネオジウムイオン、エルビウムイオンなど）をドープした石英ガラス、ソーダガラス、ホウケイ酸ガラス、その他のガラスなどのほか、マトリックス材料中に色素を溶解または分散したもの、および、非晶質の色素凝集体を好適に使用することができる。
【００４４】
これらの中でも、マトリックス材料中に色素を溶解または分散したものは、マトリックス材料および色素の選択範囲が広く、かつ熱レンズ形成素子への加工も容易であるため、特に好適に用いることができる。
【００４５】
本発明の光制御式光路切替型光信号伝送装置および光信号光路切替方法で用いることができる色素の具体例としては、例えば、ローダミンＢ、ローダミン６Ｇ、エオシン、フロキシンＢなどのキサンテン系色素、アクリジンオレンジ、アクリジンレッドなどのアクリジン系色素、エチルレッド、メチルレッドなどのアゾ色素、ポルフィリン系色素、フタロシアニン系色素、ナフタロシアニン系色素、３，３’−ジエチルチアカルボシアニンヨージド、３，３’−ジエチルオキサジカルボシアニンヨージドなどのシアニン色素、エチル・バイオレット、ビクトリア・ブルーＲなどのトリアリールメタン系色素、ナフトキノン系色素、アントラキノン系色素、ナフタレンテトラカルボン酸ジイミド系色素、ペリレンテトラカルボン酸ジイミド系色素などを好適に使用することができる。
【００４６】
本発明の光制御式光路切替型光信号伝送装置および光信号光路切替方法では、これらの色素を単独で、または、２種以上を混合して使用することができる。
【００４７】
本発明の光制御式光路切替型光信号伝送装置および光信号光路切替方法で用いることのできるマトリックス材料は、
（１）本発明の光制御式光路切替型光信号伝送装置および光信号光路切替方法で用いられる光の波長領域で透過率が高いこと、
（２）本発明の光制御式光路切替型光信号伝送装置および光信号光路切替方法で用いられる色素または種々の微粒子を安定性良く溶解または分散できること、
という条件を満足するものであれば任意のものを使用することができる。
【００４８】
無機系固体状のマトリックス材料としては、例えば金属ハロゲン化物の単結晶、金属酸化物の単結晶、金属カルコゲナイドの単結晶、石英ガラス、ソーダガラス、ホウケイ酸ガラスなどの他、いわゆるゾルゲル法で作成された低融点ガラス材料などを使用することができる。
【００４９】
無機系液体状のマトリックス材料としては、水、水ガラス（アルカリケイ酸塩の濃厚水溶液）、塩酸、硫酸、硝酸、王水、クロルスルホン酸、メタンスルホン酸、トリフルオロメタンスルホン酸、などを使用することができる。
【００５０】
また、有機系液体状のマトリックス材料として、例えば種々の有機溶剤を使用することができる。有機溶剤としては、具体的には、メタノール、エタノール、イソプロピルアルコール、ｎ−ブタノール、アミルアルコール、シクロヘキサノール、ベンジルアルコールなどのアルコール類、エチレングリコール、ジエチレングリコール、グリセリンなどの多価アルコール類、酢酸エチル、酢酸ｎ−ブチル、酢酸アミル、酢酸イソプロピルなどのエステル類、アセトン、メチルエチルケトン、メチルイソブチルケトン、シクロヘキサノンなどのケトン類、ジエチルエーテル、ジブチルエーテル、メトキシエタノール、エトキシエタノール、ブトキシエタノール、カルビトールなどのエーテル類、テトラヒドロフラン、１、４−ジオキサン、１、３−ジオキソラン、などの環状エーテル類、ジクロロメタン、クロロホルム、四塩化炭素、１、２−ジクロロエタン、１、１、２−トリクロロエタン、トリクレン、ブロモホルム、ジブロモメタン、ジヨードメタン、などのハロゲン化炭化水素類、ベンゼン、トルエン、キシレン、クロロベンゼン、ｏ−ジクロロベンゼン、ニトロベンゼン、アニソール、α−クロロナフタレンなどの芳香族炭化水素類、ｎ−ペンタン、ｎ−ヘキサン、ｎ−ヘプタン、シクロヘキサンなどの脂肪族炭化水素類、Ｎ，Ｎ−ジメチルホルムアミド、Ｎ，Ｎ−ジメチルアセトアミド、ヘキサメチルホスホリックトリアミドなどのアミド類、Ｎ−メチルピロリドンなどの環状アミド類、テトラメチル尿素、１、３−ジメチル−２−イミダゾリジノンなどの尿素誘導体類、ジメチルスルホキシドなどのスルホキシド類、炭酸エチレン、炭酸プロピレンなどの炭酸エステル類、アセトニトリル、プロピオニトリル、ベンゾニトリルなどのニトリル類、ピリジン、キノリンなどの含窒素複素環化合物類、トリエチルアミン、トリエタノールアミン、ジエチルアミノアルコール、アニリンなどのアミン類、クロル酢酸、トリクロル酢酸、トリフルオロ酢酸、酢酸などの有機酸の他、ニトロメタン、二硫化炭素、スルホランなどの溶剤を用いることができる。これらの溶剤は、また、複数の種類のものを混合して用いても良い。
【００５１】
更に、有機系のマトリックス材料として、液体状、固体状、ガラス状またはゴム状の有機高分子材料を使用することができる。その具体例としては、ポリスチレン、ポリ（α−メチルスチレン）、ポリインデン、ポリ（４−メチル−１−ペンテン）、ポリビニルピリジン、ポリビニルホルマール、ポリビニルアセタール、ポリビニルブチラール、ポリ酢酸ビニル、ポリビニルアルコール、ポリ塩化ビニル、ポリ塩化ビニリデン、ポリビニルメチルエーテル、ポリビニルエチルエーテル、ポリビニルベンジルエーテル、ポリビニルメチルケトン、ポリ（Ｎ−ビニルカルバゾール）、ポリ（Ｎ−ビニルピロリドン）、ポリアクリル酸メチル、ポリアクリル酸エチル、ポリアクリル酸、ポリアクリロニトリル、ポリメタクリル酸メチル、ポリメタクリル酸エチル、ポリメタクリル酸ブチル、ポリメタクリル酸ベンジル、ポリメタクリル酸シクロヘキシル、ポリメタクリル酸、ポリメタクリル酸アミド、ポリメタクリロニトリル、ポリアセトアルデヒド、ポリクロラール、ポリエチレンオキシド、ポリプロピレンオキシド、ポリエチレンテレフタレート、ポリブチレンテレフタレート、ポリカーボネート類（ビスフェノール類＋炭酸）、ポリ（ジエチレングリコール・ビスアリルカーボネイト）類、６−ナイロン、６，６−ナイロン、１２−ナイロン、６，１２−ナイロン、ポリアスパラギン酸エチル、ポリグルタミン酸エチル、ポリリジン、ポリプロリン、ポリ（γ−ベンジル−Ｌ−グルタメート）、メチルセルロース、エチルセルロース、ベンジルセルロース、ヒドロキシエチルセルロース、ヒドロキシプロピルセルロース、アセチルセルロース、セルローストリアセテート、セルローストリブチレート、アルキド樹脂（無水フタル酸＋グリセリン）、脂肪酸変性アルキド樹脂（脂肪酸＋無水フタル酸＋グリセリン）、不飽和ポリエステル樹脂（無水マレイン酸＋無水フタル酸＋プロピレングリコール）、エポキシ樹脂（ビスフェノール類＋エピクロルヒドリン）、ポリウレタン樹脂、フェノール樹脂、尿素樹脂、メラミン樹脂、キシレン樹脂、トルエン樹脂、グアナミン樹脂などの樹脂、ポリ（フェニルメチルシラン）などの有機ポリシラン、有機ポリゲルマンおよびこれらの共重合・共重縮合体が挙げられる。また、二硫化炭素、四フッ化炭素、エチルベンゼン、パーフルオロベンゼン、パーフルオロシクロヘキサンまたはトリメチルクロロシラン等、通常では重合性のない化合物をプラズマ重合して得た高分子化合物などを使用することができる。更に、これらの有機高分子化合物に色素の残基をモノマー単位の側鎖として、もしくは架橋基として、共重合モノマー単位として、または重合開始末端として結合させたものをマトリックス材料として使用することもできる。更に、前記の色素残基とマトリックス材料が化学結合を形成していても良い。
【００５２】
これらのマトリックス材料中へ色素を溶解または分散させるには公知の方法を用いることができる。例えば、色素とマトリックス材料を共通の溶媒中へ溶解して混合した後、溶媒を蒸発させて除去する方法、ゾルゲル法で製造する無機系マトリックス材料の原料溶液へ色素を溶解または分散させてからマトリックス材料を形成する方法、有機高分子系マトリックス材料のモノマー中へ、必要に応じて溶媒を用いて、色素を溶解または分散させてから該モノマーを重合ないし重縮合させてマトリックス材料を形成する方法、色素と有機高分子系マトリックス材料を共通の溶媒中に溶解した溶液を、色素および熱可塑性の有機高分子系マトリックス材料の両方が不溶の溶剤中へ滴下し、生じた沈殿を濾別し乾燥してから加熱・溶融加工する方法などを好適に用いることができる。色素とマトリックス材料の組み合わせおよび加工方法を工夫することで、色素分子を凝集させ、「Ｈ会合体」や「Ｊ会合体」などと呼ばれる特殊な会合体を形成させられることが知られているが、マトリックス材料中の色素分子をこのような凝集状態もしくは会合状態を形成する条件で使用しても良い。
【００５３】
また、これらのマトリックス材料中へ前記の種々の微粒子を分散させるには公知の方法を用いることができる。例えば、前記微粒子をマトリックス材料の溶液、または、マトリックス材料の前駆体の溶液に分散した後、溶媒を除去する方法、有機高分子系マトリックス材料のモノマー中へ、必要に応じて溶媒を用いて、前記微粒子を分散させてから該モノマーを重合ないし重縮合させてマトリックス材料を形成する方法、微粒子の前駆体として、例えば過塩素酸カドミウムや塩化金などの金属塩を有機高分子系マトリックス材料中へ溶解または分散した後、硫化水素ガスで処理して硫化カドミウムの微粒子を、または、熱処理することで金の微粒子を、それぞれマトリックス材料中に析出させる方法、化学的気相成長法、スパッタリング法などを好適に用いることができる。
【００５４】
色素を単独で、光散乱の少ない非晶質状態（アモルファス）の薄膜として存在させることができる場合は、マトリックス材料を用いずに、非晶質色素膜を光吸収層膜として用いることもできる。
【００５５】
また、色素を単独で、光散乱を起こさない微結晶凝集体として存在させることができる場合は、マトリックス材料を用いずに、色素の微結晶凝集体を光吸収層膜として用いることもできる。本発明で用いられる熱レンズ形成素子におけるように、光吸収層膜としての色素微結晶凝集体が、熱レンズ形成層（樹脂など）、伝熱層膜（ガラスなど）および／または保温層膜（樹脂など）と積層されて存在する場合、前記色素微小結晶の粒子径が前記信号光の波長と制御光の波長を比べて短い方の波長の１／５を超えない大きさであれば、実質的に光散乱を起こさない。
【００５６】
［光吸収層膜の材料、信号光の波長帯域、および、制御光の波長帯域の組み合わせと順序］
本発明の光制御式光路切替型光信号伝送装置および光信号光路切替方法で使用される光吸収層膜の材料、信号光の波長帯域、および制御光の波長帯域は、これらの組み合わせとして、使用目的に応じて適切な組み合わせを選定し用いることができる。
【００５７】
具体的な設定手順としては、例えば、まず、使用目的に応じて信号光の波長ないし波長帯域を決定し、これを制御するのに最適な光吸収層膜の材料と制御光の波長の組み合わせを選定すれば良い。または、使用目的に応じて信号光と制御光の波長の組み合わせを決定してから、この組み合わせに適した光吸収層膜の材料を選定すれば良い。
【００５８】
このような選定手順の具体例として、信号光としてギガヘルツオーダーで超高速変調可能な半導体レーザーから発振する波長８５０ｎｍ、１３５０ｎｍあるいは１５５０ｎｍなどの近赤外線を用い、これを、複数の可視光線波長帯域の制御光で光路切替するケースを以下に例示する。制御光の光源としてはサブミリ秒以下の応答速度で断続可能な連続（ＣＷ）発振方式のレーザーを好適に用いることができる。例えば、短波長側から、４０５ないし４４５ｎｍの青紫ないし青色半導体レーザー、半導体励起Ｎｄ：ＹＡＧレーザーの波長１０６４ｎｍを２次非線形光学素子で５３２ｎｍの緑色に変換したもの、６３５ないし６７０ｎｍの赤色半導体レーザー、および、７８０ないし８００ｎｍの近赤外線レーザーを選定し、好適に使用することができる。これらの制御光波長帯域に吸収を示し、８５０ｎｍないし１５５０ｎｍの近赤外線を吸収しない色素として、例えば、Ｎ，Ｎ’−ビス（２，５−ジ−tert−ブチルフェニル）−３，４，９，１０−ペリレンジカルボキシイミド（N,N'-Bis(2,5-di-tert-butylphenyl)-3,4,9,10-perylenedicarboximide）〔１〕、
【化１】
2005234356.tif 000003
銅(II)２，９，１６，２３−テトラ−tert−ブチル−２９Ｈ，３１Ｈ−フタロシアニン（Copper(II)2,9,16,23-tetra-tert-butyl-29H,31H-phthalocyanine）〔２〕、
【化２】
2005234356.tif 000004
バナジル２，１１，２０，２９−テトラ−tert−ブチル−２，３−ナフタロシアニン（Vanadyl  2,11,20,29-tetra-tert-butyl-2,3-naphthalocyanine）〔３〕、
【化３】
2005234356.tif 000005
などを２つ以上選定して、各々好適に使用することができる。これらの色素はいずれも耐光性および耐熱性が高く、本発明の光制御式光路切替型光信号伝送装置および光信号光路切替方法において熱レンズ形成のための光吸収層膜用の色素として特に好適である。色素〔１〕、〔２〕および〔３〕のテトラヒドロフラン溶液の透過率スペクトルを図２２に各々実線、鎖線および一点鎖線で示す。図２２には示していないが、これらの色素溶液は９００ないし１５５０ｎｍの近赤外線領域においても９８％以上の透過率を示す。
【００５９】
前記制御光レーザーの発振波長と、これら色素の透過率スペクトルとの関係を表１に示す。
【００６０】
【表１】
2005234356.tif 000006
【００６１】
表１から判るように、色素〔１〕は波長４４５ないし５３２ｎｍの制御光を吸収して熱レンズを形成するような熱レンズ形成素子の光吸収層膜の材料として好適である。同様に色素〔２〕は波長６３５ないし６７０ｎｍに対応する光吸収層膜の材料として、また、色素〔３〕は波長７８０ないし８００ｎｍに対応する光吸収層膜の材料として好適である。これらの色素は前記溶剤に溶解させて光学セルへ充填し、または有機高分子材料中に溶解させて伝熱層膜に挟んで、あるいは、伝熱層膜上にスピンコート膜または蒸着膜として成膜して、使用することができる。
【００６２】
これらの色素を２種類以上選択して使用する場合、各々の色素の吸収波長帯域に対応する熱レンズ形成素子を含む光路切替機構を、吸収波長帯域の短い方から順に連結して使用することが好ましい。すなわち、例えば、第１段目の光路切替機構に色素〔１〕、第２段目に色素〔２〕または〔３〕の２段構成、第１段目に色素〔１〕、第２段目に色素〔２〕、第３段目に色素〔３〕の３段構成として使用することで、各色素の吸収帯域と非吸収帯域を無駄なく重ねて利用することが可能である。
【００６３】
［光吸収層膜の材料の組成、光吸収層膜中の光吸収層膜の膜厚、および熱レンズ形成層の膜厚］
本発明の光制御式光路切替型光信号伝送装置および光信号光路切替方法で用いられる熱レンズ形成素子において、光吸収層膜は、「光吸収膜」単独の単層膜、あるいは、「光吸収膜／熱レンズ形成層」という２層構造、または、「光吸収膜／熱レンズ形成層／光吸収膜」という３層構造の積層型薄膜のいずれであっても良く、光吸収層膜全体の厚さは、収束された前記制御光の共焦点距離の２倍を超えないことが好ましい。更に、一層高速な応答速度を目指す場合は、前記積層型薄膜からなる光吸収層膜の厚さは、収束された前記制御光の共焦点距離の１倍を超えないことが好ましい。
【００６４】
このような条件の中で、本発明で用いられる光吸収層膜の材料の組成および光吸収層膜中の光吸収膜（１または２枚）の膜厚については、これらの組み合わせとして、光吸収層膜を透過する制御光および信号光の透過率を基準にして設定することができる。例えば、まず、光吸収層膜の材料の組成の内、少なくとも制御光あるいは信号光を吸収する成分の濃度を決定し、次いで、熱レンズ形成素子を透過する制御光および信号光の透過率が特定の値になるよう光吸収層膜中の光吸収膜（１または２枚）の膜厚を設定することができる。または、まず、例えば装置設計上の必要に応じて、光吸収層膜中の光吸収膜（１または２枚）の膜厚を特定の値に設定した後、熱レンズ形成素子を透過する制御光および信号光の透過率が特定の値になるよう光吸収層膜の材料の組成を調整することができる。
【００６５】
本発明の光制御式光路切替型光信号伝送装置および光信号光路切替方法で用いられる熱レンズ形成素子から、できる限り低い光パワーで充分な大きさおよび高速度の熱レンズ効果を引き出すために最適な、光吸収層膜を透過する制御光および信号光の透過率の値は、それぞれ、次に示す通りである。
【００６６】
本発明の光制御式光路切替型光信号伝送装置および光信号光路切替方法で用いられる熱レンズ形成素子においては、熱レンズ形成素子中の光吸収層膜を伝播する制御光の透過率が９０％ないし０％になるよう光吸収層膜中の光吸収成分の濃度および存在状態の制御、光吸収層膜中の光吸収膜（１または２枚）の膜厚設定を行うことが推奨される。
【００６７】
一方、制御光を照射しない状態において、熱レンズ形成素子中の光吸収層膜を伝播する信号光の透過率が下限として１０％以上、また、上限としては１００％に限りなく近づくよう光吸収層膜中の光吸収成分の濃度および存在状態の制御、光吸収層膜中の光吸収膜（１または２枚）の膜厚設定を行うことが推奨される。
【００６８】
光吸収層膜中の熱レンズ形成層膜厚の下限は、以下に記載するように、熱レンズ形成層の材料に応じて選定される。
【００６９】
［光吸収層膜中の熱レンズ形成層の材料および熱レンズ形成層の膜厚］
単層の光吸収膜そのものを、熱レンズ形成層として作用させても良いが、光吸収と熱レンズ形成の機能を別々の材料に分担させて、各々選択された最適の材料を積層して使用することもできる。
【００７０】
光吸収層膜中の熱レンズ形成層の材料としては液体、液晶、および、固体の材料を用いることができる。特に、熱レンズ形成層が、非晶質の有機化合物、有機化合物液体、および液晶からなる群から選ばれる有機化合物からなると好適である。なお、熱レンズ形成層の材質が液晶および液体の場合、例えば、光吸収膜および／または伝熱層膜を自己形態保持性の材質で作成し、熱レンズ形成層の厚さに相当する空乏を設け、そこへ流動状態の熱レンズ形成層材料を注入することで、熱レンズ形成層を作成することができる。一方、熱レンズ形成層の材質が固体の場合は、熱レンズ形成層の片面または両面に光吸収膜を積層させて作成すれば良い。
【００７１】
熱レンズ形成層の材質は単一でなくとも良く、例えば、複数種類の固体の積層膜であっても良く、また、固体と液体を積層させたものであっても良い。
【００７２】
熱レンズ形成層の厚さは、用いる材料の種類にもよるが、数ナノメートルから１ｍｍの範囲の厚さであれば良く、数十ナノメートルから数百μｍの範囲であれば特に好適である。
【００７３】
前述のように、熱レンズ形成層と１または２枚の光吸収膜を積層してなる光吸収層膜の合計の厚さは、収束された前記制御光の共焦点距離の２倍を超えないことが好ましい。
【００７４】
光吸収層膜中の熱レンズ形成層の材料としては液体、液晶、および、固体の材料を用いることができるが、いずれの場合も屈折率の温度依存性が大きい材料が好ましい。
【００７５】
代表的な有機化合物液体および水の屈折率温度依存性の物性値は文献［D.Solimini:J.Appl.Phys.,vol.37,3314(1966)］に記載されている。波長６３３ｎｍの光に対する屈折率の温度変化［単位：１／Ｋ］は、水（０．８×１０-4）よりもメタノール（３．９×１０-4）などのアルコールが大きく、更に、シクロペンタン（５．７×１０-4）、ベンゼン（６．４×１０-4）、クロロホルム（５．８×１０-4）、二硫化炭素（７．７×１０-4）などの非水素結合性有機溶剤が大きい。
【００７６】
光吸収層膜中の熱レンズ形成層の材料として液晶を用いる場合、液晶としては、公知の任意のものを使用することができる。具体的には、種々のコレステロール誘導体、４’−ｎ−ブトキシベンジリデン−４−シアノアニリン、４’−ｎ−ヘキシルベンジリデン−４−シアノアニリンなどの４’−アルコキシベンジリデン−４−シアノアニリン類、４’−エトキシベンジリデン−４−ｎ−ブチルアニリン、４’−メトキシベンジリデンアミノアゾベンゼン、４−（４’−メトキシベンジリデン）アミノビフェニル、４−（４’−メトキシベンジリデン）アミノスチルベンなどの４’−アルコキシベンジリデンアニリン類、４’−シアノベンジリデン−４−ｎ−ブチトキシアニリン、４’−シアノベンジリデン−４−ｎ−ヘキシルオキシアニリンなどの４’−シアノベンジリデン−４−アルコキシアニリン類、４’−ｎ−ブトキシカルボニルオキシベンジリデン−４−メトキシアニリン、ｐ−カルボキシフェニル・ｎ−アミルカーボネイト、ｎ−ヘプチル・４−（４’−エトキシフェノキシカルボニル）フェニルカーボネイトなどの炭酸エステル類、４−ｎ−ブチル安息香酸・４’−エトキシフェニル、４−ｎ−ブチル安息香酸・４’−オクチルオキシフェニル、４−ｎ−ペンチル安息香酸・４’−ヘキシルオキシフェニルなどの４−アルキル安息香酸・４’−アルコキシフェニルエステル類、４，４’−ジ−ｎ−アミルオキシアゾキシベンゼン、４，４’−ジ−ｎ−ノニルオキシアゾキシベンゼンなどのアゾキシベンゼン誘導体、４−シアノ−４’−ｎ−オクチルビフェニル、４−シアノ−４’−ｎ−ドデシルビフェニルなどの４−シアノ−４’−アルキルビフェニル類などの液晶、および（２Ｓ，３Ｓ）−３−メチル−２−クロロペンタノイック酸・４’，４”−オクチルオキシビフェニル、４’−（２−メチルブチル）ビフェニル−４−カルボン酸・４−ヘキシルオキシフェニル、４’−オクチルビフェニル−４−カルボン酸・４−（２−メチルブチル）フェニルなどの強誘電性液晶を使用することができる。
【００７７】
光吸収層膜中の熱レンズ形成層の材料として固体の材料を用いる場合は、光散乱が小さく屈折率の温度依存性の大きな、非晶質の有機化合物が特に好適である。具体的には、前記マトリックス材料と同様に、種々の有機高分子材料の中から光学用樹脂として公知のものを選定して使用することができる。文献［技術情報協会編、「最新光学用樹脂の開発、特性と高精度部品の設計、成形技術」、技術情報協会(1993)、P.35］に記載されている光学用樹脂の屈折率の温度変化［単位：１／Ｋ］は、例えば、ポリ（メタクリル酸メチル）が１．２×１０-4、ポリカーボネートが１．４×１０-4、ポリスチレンが１．５×１０-4である。これらの樹脂を光吸収層膜中の熱レンズ形成層の材料として好適に使用することができる。
【００７８】
前記有機溶剤の屈折率温度依存性は前記光学用樹脂の場合よりも大きいというメリットがある反面、制御光照射による温度上昇が有機溶剤の沸点に到達すると沸騰してしまうという問題がある（高沸点の溶剤を用いる場合は問題ない）。これに対して、揮発性不純物を徹底的に除去した光学用樹脂は、例えばポリカーボネートの場合、制御光照射による温度上昇が２５０℃を超えるような過酷な条件においても使用可能である。
【００７９】
［保温層膜］
保温層膜として気体を用いる場合は、空気の他、窒素、ヘリウム、ネオン、アルゴンなどの不活性ガスを好適に用いることができる。
【００８０】
保温層膜として液体を用いる場合は、熱伝導率が光吸収層膜と同等か光吸収層膜よりも小さい材質であって、かつ、制御光および信号光を透過し、光吸収層膜の材質を溶解または腐食しないものであれば、任意の液体を用いることができる。例えば、光吸収層膜がシアニン色素を含有したポリメタクリル酸メチルからなる場合、流動性パラフィンを用いることができる。
【００８１】
保温層膜として固体を用いる場合は、熱伝導率が光吸収層膜（光吸収膜および熱レンズ形成層）と同等か光吸収層膜よりも小さい材質であって、かつ、制御光および信号光を透過し、光吸収層膜や伝熱層膜の材質と反応しないものであれば、任意の固体を用いることができる。例えば、光吸収層膜がシアニン色素を含有したポリメタクリル酸メチルからなる場合、色素を含まないポリメタクリル酸メチル［３００Ｋにおける熱伝導率０．１５Ｗｍ-1Ｋ-1］を保温層膜として用いることができる。
【００８２】
［伝熱層膜の材料］
伝熱層膜としては、熱伝導率が光吸収層膜よりも大きい材質が好ましく、制御光および信号光を透過し、光吸収層膜や保温層膜の材質と反応しないものであれば、任意のものを用いることができる。熱伝導率が高く、かつ、可視光線の波長帯域における光吸収が小さい材質として、例えば、ダイアモンド［３００Ｋにおける熱伝導率９００Ｗｍ-1Ｋ-1］、サファイア［同４６Ｗｍ-1Ｋ-1］、石英単結晶［ｃ軸に平行方向で同１０．４Ｗｍ-1Ｋ-1］、石英ガラス［同１．３８Ｗｍ-1Ｋ-1］、硬質ガラス［同１．１０Ｗｍ-1Ｋ-1］などを伝熱層膜として好適に用いることができる。
【００８３】
［光透過層の材料］
本発明で用いられる熱レンズ形成素子は、図１１に示すように、前記制御光の収束手段としての屈折率分布型レンズが、光透過層を介して前記制御光の入射側に積層されて設けられていても良いが、光透過層の材質としては、固体の保温層膜および／または伝熱層膜の材質と同様のものを使用することができる。光透過層は、文字通り、前記制御光および信号光を効率良く透過させるだけでなく、屈折率分布型レンズを熱レンズ形成素子構成要素として接着するためのものである。いわゆる紫外線硬化型樹脂や電子線硬化型樹脂の内、前記制御光および信号光の波長帯域の光透過率の高いものを特に好適に用いることができる。
【００８４】
［熱レンズ形成素子の作成方法］
本発明で用いられる熱レンズ形成素子の作成方法は、熱レンズ形成素子の構成および使用する材料の種類に応じて任意に選定され、公知の方法を用いることができる。
【００８５】
例えば、熱レンズ形成素子中の光吸収膜に用いられる光吸収性の材料が、前述のような単結晶の場合、単結晶の切削・研磨加工によって、光吸収膜を作成することができる。
【００８６】
例えば、色素を含有したマトリックス材料からなる光吸収膜、光学用樹脂からなる熱レンズ形成層、および光学ガラスを伝熱層膜として組み合わせて用いた「伝熱層膜／光吸収膜／熱レンズ形成層／光吸収膜／伝熱層膜」という構成の熱レンズ形成素子を作成する場合、以下に列挙するような方法によって、まず、伝熱層膜上に光吸収膜を作成することができる。
【００８７】
色素およびマトリックス材料を溶解した溶液を、伝熱層膜として用いられるガラス板上に塗布法、ブレードコート法、ロールコート法、スピンコート法、ディッピング法、スプレー法などの塗工法で塗工するか、あるいは、平版、凸版、凹版、孔版、スクリーン、転写などの印刷法で印刷して光吸収膜を形成する方法を用いても良い。この場合、光吸収膜の形成にゾルゲル法による無機系マトリックス材料作成方法を利用することもできる。
【００８８】
電着法、電解重合法、ミセル電解法（特開昭６３−２４３２９８号公報）などの電気化学的成膜手法を用いることができる。
【００８９】
更に、水の上に形成させた単分子膜を移し取るラングミア・ブロジェット法を用いることができる。
【００９０】
原料モノマーの重合ないし重縮合反応を利用する方法として、例えば、モノマーが液体の場合、キャスティング法、リアクション・インジェクション・モールド法、プラズマ重合法、および、光重合法などが挙げられる。
【００９１】
昇華転写法、蒸着法、真空蒸着法、イオンビーム法、スパッタリング法、プラズマ重合法、ＣＶＤ法、有機分子線蒸着法、などの方法を用いることもできる。
【００９２】
２成分以上の有機系光学材料を溶液または分散液状態で各成分毎に設けた噴霧ノズルから高真空容器内に噴霧して基板上に堆積させ、加熱処理することを特徴とする複合型光学薄膜の製造方法（特許公報第２５９９５６９号）を利用することもできる。
【００９３】
以上のような固体の光吸収膜の作成方法は、例えば、固体の有機高分子材料からなる保温層膜を作成する場合にも、好適に使用することができる。
【００９４】
次いで、熱可塑性の光学用樹脂を用いて熱レンズ形成層を作成する場合、真空ホットプレス法（特開平４−９９６０９号公報）を用いて「伝熱層膜／光吸収膜／熱レンズ形成層／光吸収膜／伝熱層膜」という構成の熱レンズ形成素子を作成することができる。すなわち、熱可塑性光学用樹脂の粉末またはシートを、上記の方法で表面に光吸収膜を形成した２枚の伝熱層膜（ガラス板）で挟み、高真空下、加熱・プレスすることによって、上記構成の積層型薄膜素子を作成することができる。
【００９５】
［屈折率分布型レンズの材料と作成方法］
本発明で用いられる熱レンズ形成素子は、前記制御光の収束手段としての屈折率分布型レンズが、光透過層を介して前記制御光の入射側に積層されて設けられていても良いが、この屈折率分布型レンズの材料と作成方法としては、公知の、任意のものを使用することができる。
【００９６】
例えば、モノマーの浸透・拡散現象を利用して、屈折率分布型の屈折率分布型レンズを有機高分子系材質で作成することができる［M.Oikawa,K.Iga,T.Sanada: Jpn.J.Appl.Phys,20(1),L51-L54(1981)］。すなわち、モノマー交換技術によって、屈折率分布レンズを平坦な基板上にモノリシックに作ることができ、例えば、低屈折率プラスチックとしてのメタクリル酸メチル（ｎ＝１．４９４）を、３．６ｍｍφの円形ディスクのマスクのまわりから、高屈折率をもつポリイソフタル酸ジアクリル（ｎ＝１．５７０）の平坦なプラスチック基板中へ拡散させる。
【００９７】
また、無機イオンの拡散現象を利用し、屈折率分布型の屈折率分布型レンズを無機ガラス系材質で作成することができる［M.Oikawa,K.Iga:  Appl.Opt.,21(6),1052-1056(1982)］。すなわち、ガラス基板にマスクを付けてからフォトリソグラフィの手法により直径百μｍ前後の円形窓を設け、溶融塩に浸けてイオン交換により屈折率分布を形成させるに当たり、数時間に渡って電界を印加してイオン交換を促進させることによって、例えば、直径０．９ｍｍ、焦点距離２ｍｍ、開口数ＮＡ＝０．２３のレンズを形成させることができる。
【００９８】
［光学セル］
色素溶液充填式熱レンズ形成素子で用いられる光学セルは、色素溶液を保持する機能、および色素溶液に実効的に形態を付与し、光吸収層膜兼熱レンズ形成層として作用させる機能を有し、更に、収束されて照射される信号光および制御光を受光して前記光応答性組成物へ前記信号光および前記制御光を伝搬させる機能、および前記光応答性組成物を透過した後、発散していく前記信号光を伝搬させて出射する機能を有するものである。
【００９９】
色素溶液充填式熱レンズ形成素子で用いられる光学セルの形態は外部形態と内部形態に大別される。
【０１００】
光学セルの外部形態は、本発明の光制御式光路切替型光信号伝送装置の構成に応じて、板状、直方体状、円柱状、半円柱状、四角柱状、三角柱状、などの形状のものが用いられる。
【０１０１】
光学セルの内部形態とは、すなわち、色素溶液充填部の形態であり、色素溶液に、実効的に形態を付与するものである。本発明の光制御式光路切替型光信号伝送装置の構成に応じて、光学セルの内部形態は、具体的には、例えば、薄膜、厚膜、板状、直方体状、円柱状、半円柱状、四角柱状、三角柱状、凸レンズ状、凹レンズ状、などの中から適宜選択することができる。
【０１０２】
光学セルの構成および材質は、下記の要件を満たすものであれば任意のものを使用することができる。
【０１０３】
（１）上記のような外部形態および内部形態を、使用条件において精密に維持できること。
【０１０４】
（２）色素溶液に対して不活性であること。
【０１０５】
（３）色素溶液を構成する諸成分の放散・透過・浸透による組成変化を防止できること。
【０１０６】
（４）色素溶液が、酸素や水など使用環境に存在する気体あるいは液体と接触することによって劣化することを妨げることができること。
【０１０７】
光学セルの材質としては、具体的には、色素溶液の種類によらずソーダガラス、ホウケイ酸ガラスなどの種々の光学ガラス、石英ガラス、サファイアなどを好適に使用することができる。また、色素溶液の溶剤が水やアルコール系である場合、ポリ（メタクリル酸メチル）、ポリスチレン、ポリカーボネートなどのプラスチックを用いることもできる。
【０１０８】
なお、上記要件の内、色素溶液の組成変化や劣化を防止する機能は、熱レンズ形成素子としての設計寿命の範囲内に限り発揮できれば良い。
【０１０９】
本発明で用いられる他の光学要素、すなわち、集光レンズ、受光レンズ、波長選択透過フィルターなどを前記光学セルに組み込んだ一体構造の光学セルを用いることができる。
【０１１０】
［ビームウエスト直径の計算］
本発明の光制御式光路切替型光信号伝送装置および光信号光路切替方法において熱レンズ効果を有効に利用するためには、焦点（集光点）近傍の光子密度が最も高い領域、すなわち「ビームウエスト」における前記信号光のビーム断面積が、ビームウエストにおける前記制御光のビーム断面積を超えないように前記信号光および前記制御光のビーム断面の形状および大きさをそれぞれ設定することが好ましい。
【０１１１】
以下、進行方向ビーム断面の電場の振幅分布、すなわち光束のエネルギー分布がガウス分布となっているガウスビームの場合について述べる。なお、以下の説明では、ビーム収束手段として集光レンズ（屈折率分布型レンズ）を用いる場合について説明するが、収束手段が凹面鏡や屈折率分散型レンズであっても同様である。
【０１１２】
ガウスビームを、図１などの集光レンズ３１などで、開き角２θで収束させたときの焦点３０１近傍における光線束および波面３００の様子を図１４に示す。ここで、波長λのガウスビームの直径２ωが最小になる位置を「ビームウエスト」という。以下、ビームウエスト直径を２ω0で表すものとする。光の回折作用のため、２ω0はゼロにはならず、有限の値をもつ。なお、ビーム半径ωやω0の定義は、ガウスビームのビーム中心部分のエネルギーを基準として、エネルギーが１／ｅ2（ｅは自然対数の底）になる位置をビーム中心から測ったときの距離であり、ビーム直径は２ωまたは２ω0で表される。いうまでもなく、ビームウエストの中心において、光子密度は最も高い。
【０１１３】
ガウスビームの場合、ビームウエストから充分に遠方でのビーム拡がり角θは波長λおよびビームウエスト径ω0と、次の式〔４〕で関係付けられる。
【０１１４】
（数１）
π・θ・ω0    ≒  λ        …〔４〕
ここで、πは円周率である。
【０１１５】
「ビームウエストから充分に遠方」という条件を満たす場合に限りこの式を用いて、集光レンズに入射するビーム半径ω、集光レンズの開口数および焦点距離から、集光レンズで集光されたビームウエスト径ω0を計算することができる。
【０１１６】
更に一般的に、有効開口半径ａおよび開口数ＮＡの集光レンズで、ビーム半径ωの平行ガウスビーム（波長λ）を収束させた場合のビームウエスト直径２ω0は、次の式〔５〕で表すことができる。
【０１１７】
（数２）
２ω0  ≒  ｋ・λ／ＮＡ      …〔５〕
ここで、係数ｋは代数的に解くことができないため、レンズ結像面での光強度分布についての数値解析計算を行うことによって決定することができる。
【０１１８】
集光レンズに入射するビーム半径ωと集光レンズの有効開口半径ａの比率を変えて、数値解析計算を行うと、式〔５〕の係数ｋの値は以下のように求まる。
【０１１９】
（数３）
ａ／ω  ＝  １  のとき    ｋ  ≒  ０．９２
ａ／ω  ＝  ２  のとき    ｋ  ≒  １．３
ａ／ω  ＝  ３  のとき    ｋ  ≒  １．９
ａ／ω  ＝  ４  のとき    ｋ  ≒  ３
【０１２０】
すなわち、集光レンズの有効開口半径ａよりもビーム半径ωが小さければ小さい程、ビームウエスト径ω0は大きくなる。
【０１２１】
例えば、集光レンズとして開口数０．２５、有効開口半径約５ｍｍのレンズを用い、波長７８０ｎｍの信号光を収束したとき、集光レンズに入射するビーム半径ωが５ｍｍであればａ／ωは約１で、ビームウエストの半径ω0は１．４μｍ、ωが１．２５ｍｍであればａ／ωは約４でω0は４．７μｍと計算される。同様にして波長６３３ｎｍの制御光を収束したとき、ビーム半径ωが５ｍｍであればａ／ωは約１で、ビームウエストの半径ω0は１．２μｍ、ωが１．２５ｍｍであればａ／ωは約４でω0は３．８μｍと計算される。
【０１２２】
この計算例から明らかなように、集光レンズの焦点近傍の光子密度が最も高い領域、すなわちビームウエストにおける光ビームの断面積を最小にするには、集光レンズに入射する光ビームの強度分布が平面波に近くなるまで、ビーム直径を拡大（ビームエキスパンド）すれば良い。また、集光レンズへ入射するビーム直径が同一の場合、光の波長が短い程、ビームウエスト径は小さくなることも判る。
【０１２３】
前述のように、本発明の光制御式光路切替型光信号伝送装置および光信号光路切替方法において熱レンズ効果を有効に利用するためには、ビームウエスト近傍の光子密度が最も高い領域における前記信号光のビーム断面積が、ビームウエストにおける前記制御光のビーム断面積を超えないように前記信号光および前記制御光のビーム断面の形状および大きさをそれぞれ設定することが好ましい。信号光および制御光ともにガウスビームを用いる場合であれば、以上の説明および計算式にしたがって、集光レンズなどの収束手段で収束する前の平行ビームの状態で、波長に応じて、信号光および制御光のビーム直径を、必要に応じてビームエキスパンドするなどして、調節することによって、ビームウエスト近傍の光子密度が最も高い領域における前記信号光のビーム断面積が、ビームウエストにおける前記制御光のビーム断面積を超えないようにすることができる。ビームエキスパンドの手段としては、公知のもの、例えば２枚の凸レンズからなるケプラー型の光学系を用いることができる。
【０１２４】
［共焦点距離Ｚｃの計算］
一般に、ガウスビームの場合、凸レンズなどの収束手段で収束された光束のビームウエスト近傍、すなわち、焦点を挟んで共焦点距離Ｚｃの区間においては、収束ビームはほぼ平行光と見なすことができ、共焦点距離Ｚｃは、円周率π、ビームウエスト半径ω0および波長λを用いた式〔６〕で表すことができる。
【０１２５】
（数４）
Ｚｃ  ＝  πω02／λ            …〔６〕
式〔６〕のω0に式〔５〕を代入すると、式〔７〕が得られる。
【０１２６】
（数５）
Ｚｃ  ≒  π（ｋ／ＮＡ）2λ／４  …〔７〕
【０１２７】
例えば、集光レンズとして開口数０．２５、有効開口半径約５ｍｍのレンズを用い、波長７８０ｎｍの信号光を収束したとき、集光レンズに入射するビーム半径ωが５ｍｍであればａ／ωは約１で、ビームウエストの半径ω0は１．４μｍ、共焦点距離Ｚｃは８．３μｍ、ωが１．２５ｍｍであればａ／ωは約４でω0は４．７μｍ、共焦点距離Ｚｃは８８μｍと計算される。同様にして波長６３３ｎｍの制御光を収束したとき、ビーム半径ωが５ｍｍであればａ／ωは約１で、ビームウエストの半径ω0は１．２μｍ、共焦点距離Ｚｃは６．７μｍ、ωが１．２５ｍｍであればａ／ωは約４でω0は３．８μｍ、共焦点距離Ｚｃは７１μｍと計算される。
【０１２８】
［集光レンズおよび受光レンズの開口数］
本発明の光制御式光路切替型光信号伝送装置および光信号光路切替方法においては、信号光および制御光を同軸で集光レンズによって収束させて熱レンズ形成素子中に焦点を結ぶように照射しているが、熱レンズ形成素子から通常よりも大きい開き角度で出射する光を受光レンズで受光して平行光にコリメートする場合、この受光レンズの開口数（以下、ＮＡと呼ぶ。）は、集光レンズのＮＡよりも大きくなるよう設定することが推奨される。更に受光レンズのＮＡは、集光レンズのＮＡの２倍以上が好ましい。ただし、集光レンズに入射するビーム半径ωよりも集光レンズの有効開口半径ａが大きい（すなわちａ／ω＞１）の場合は、集光レンズの実質的開口数は集光レンズの開口数よりも小さい。よって、受光レンズの開口数は、集光レンズ開口数ではなく集光レンズの実質的開口数よりも大きく、２倍以上に設定することが好ましい。受光レンズのＮＡを、集光レンズのＮＡの２倍以上とすることによって、信号光のビーム直径が熱レンズ形成素子へ入射する際の２倍以上まで拡大されても、損失なしに受光することが可能となる。
【０１２９】
［光吸収層膜の最適膜厚］
光吸収層膜を構成する１または２枚の光吸収膜の厚さを変えず、熱レンズ形成層の厚さを変えて試料を作製し、光学濃度一定で膜厚の異なる複数の熱レンズ形成素子について実験した結果、上記のようにして計算される共焦点距離Ｚｃの２倍を光吸収層膜の膜厚の上限としたとき、熱レンズ効果の光応答速度が充分高速になることが判った。
【０１３０】
光吸収層膜の膜厚の下限については、熱レンズ効果が発揮できる限りにおいて、薄ければ薄いほど好ましい。
【０１３１】
［保温層膜の膜厚］
保温層膜の膜厚には、光応答の大きさおよび／または速度を最大にするような最適値（下限値および上限値）が存在する。その値は熱レンズ形成素子の構成、光吸収層膜の材質および厚さ、保温層膜の材質、伝熱層膜の材質および厚さなどに応じて、実験的に決定することができる。例えば、伝熱層膜として通常のホウケイ酸ガラス、保温層膜および熱レンズ形成層の材質としてポリカーボネート、光吸収膜としてプラチナフタロシアニンの蒸着膜を用い、ガラス（伝熱層膜、膜厚１５０μｍ）／ポリカーボネート樹脂層（保温層）／プラチナフタロシアニン蒸着膜（光吸収膜、膜厚０．２μｍ）／ポリカーボネート樹脂層（熱レンズ形成層、膜厚２０μｍ）／プラチナフタロシアニン蒸着膜（光吸収膜、膜厚０．２μｍ）／ポリカーボネート樹脂層（保温層）／ガラス（伝熱層膜、膜厚１５０μｍ）という構成の熱レンズ形成素子を作成した場合、保温層膜の膜厚は好ましくは５ｎｍから５μｍであり、更に好ましくは５０ｎｍから５００ｎｍである。
【０１３２】
［伝熱層膜の膜厚］
伝熱層膜の膜厚にも、光応答の大きさおよび／または速度を最大にするような最適値（この場合は下限値）が存在する。その値は熱レンズ形成素子の構成、光吸収層膜の材質および厚さ、保温層の材質および厚さ、伝熱層膜の材質などに応じて、実験的に決定することができる。例えば、伝熱層膜として通常のホウケイ酸ガラス、保温層膜および熱レンズ形成層の材質としてポリカーボネート、光吸収膜としてプラチナフタロシアニンの蒸着膜を用い、ガラス（伝熱層膜、膜厚１５０μｍ）／ポリカーボネート樹脂層（保温層）／プラチナフタロシアニン蒸着膜（光吸収膜、膜厚０．２μｍ）／ポリカーボネート樹脂層（熱レンズ形成層、膜厚２０μｍ）／プラチナフタロシアニン蒸着膜（光吸収膜、膜厚０．２μｍ）／ポリカーボネート樹脂層（保温層）／ガラス（伝熱層膜、膜厚１５０μｍ）という構成の熱レンズ形成素子を作成した場合、伝熱層膜の厚さの下限は、好ましくは１０μｍ、更に好ましくは１００μｍである。なお、伝熱層膜の膜厚の上限については光応答の大きさおよび／または速度からの制約はないが、用いられる集光レンズおよび受光レンズの方式、焦点距離および作動距離（ワーキングディスタンス）と整合させて設計する必要がある。
【実施例】
【０１３３】
以下、本発明の実施形態について、実施例を参照しながら詳細に説明する。
【０１３４】
［実施例１］
図１ａには、実施例１の光制御式光路切替型光信号伝送装置の概略構成が示されている。図１ａの光制御式光路切替型光信号伝送装置は、１つの信号光光源２０と、信号光１２０とは波長が異なる、３つの互いに波長の異なる制御光光源２１，２２，２３と、信号光１２０と３つの制御光１２１，１２２，１２３の全ての光軸を揃えて同軸で同方向に伝搬させるためのダイクロイックミラー５１，５２，５３と、信号光１２０と３つの制御光１２１，１２２，１２３を合わせて、光ファイバー１００へ入射させるための集光レンズ１０と、信号光１２０および３つの制御光１２１，１２２，１２３を合わせて伝送する光ファイバー１００と、光ファイバー１００から出射する信号光１２０および３つの制御光１２１，１２２，１２３を実質的に平行ビームに戻すためのコリメートレンズ３０と、「熱レンズ入射光集光レンズ（３１，３２，３３）、熱レンズ形成素子（１，２，３）、熱レンズ出射光受光レンズ（４１，４２，４３）、波長選択透過フィルター（８１，８２，８３）および穴付ミラー（６１，６２，６３）」からなる光路切替機構９１，９２，９３を３段直列に連結した場合を例示したものである。光路切替機構９１および９２から出射する直進信号光１１１および１１２は、空間的に結合されて、各々後段の光路切替機構９２および９３の熱レンズ入射光集光レンズ３２および３３へ入射し、３段目の光路切替機構９３から出射する直進信号光１１３は直進出射信号光の集光レンズ４０１によって集光され、直進出射信号光の光ファイバー１０１へ入射する。また、光路切替機構９１，９２，９３から光路が切替られて出射する信号光２１１，２１２，２１３は、各々光路切替後の出射信号光集光レンズ７１，７２，７３によって集光され、光路切替後の出射信号光光ファイバー１１，１２，１３へ入射する。光ファイバー１１，１２，１３，１００，１０１として、通常の単一モード石英光ファイバー（長さ１０ないし１００ｍ）を用いた。単一モード石英光ファイバーの代わりにマルチモード石英光ファイバー、ＳＩ型プラスチック光ファイバー、ＧＩ型プラスチック光ファイバーなどを、制御光および信号光の透過率／伝送距離特性に応じて選択し、使用することができる。
【０１３５】
光路切替機構の連結数は、互いに波長の異なる信号光光源の数に対応する。ただし、光路切替機構１段当たりの信号光の透過率、光制御式光路切替型光信号伝送装置に入射する信号光の初期強度、および、最終的に必要な信号光強度から連結可能な段数が計算される。例えば、光路切替機構１段当たりの透過率が８５％（信号強度として０．７ｄＢ減衰）であれば、４段直列連結の場合の総合透過率は５２．２％（同２．８ｄＢ減衰）となる。
【０１３６】
以下、図１ａに示す３段直列構成を例にして、詳細に説明する。なお、図１ａにおける集光レンズ３１および熱レンズ形成素子１の部分を抜き出した部分図を図７および図８に、更に受光レンズ４１および穴付ミラー６１などを加えた部分図を図９および図１０に示す。また、光路切替機構を３個以上設けた装置の構成図が複雑になることを避けるため、図１ａに示すように光路切替機構９１，９２，９３を空間結合型で連結させる場合、空間結合型の光路切替機構の概略構成図（図２ａの左図）を一部記号化して、図２ａの右図のように表示することとする。すなわち、例えば、図１ａの光制御式光路切替型光信号伝送装置は図１ｂのように一部記号化された概略構成図で表示される。図１ａと図１ｂは表記方法が異なる以外は同一内容の概略構成図であることから、以下、図１ａと図１ｂを区別する必要がない場合、単に「図１」と呼ぶこととする。
【０１３７】
また、２つ以上の光路切替機構を光ファイバー結合型で連結させることもできるが、この場合、光ファイバー結合型の光路切替機構の概略構成図を省略して、図３のように表示することとする。
【０１３８】
なお、図１ａないし図３、および図７ないし図１０において、熱レンズ形成素子１を「伝熱層膜５０１／光吸収層膜５０３／伝熱層膜５０２」という３層構造として図示するが、これに限定されない。
【０１３９】
本実施例では、熱レンズ形成素子１，２および３として、各々前述の色素〔１〕、〔２〕および〔３〕の溶液を充填した色素溶液充填式熱レンズ形成素子８００（図２１）を用いた。前記色素を溶解させる溶剤としては徹底的に脱水および脱気したo-ジクロロベンゼンを用いた。光学セル８０９は熱レンズ形成素子１，２および３について同一形状のものを用い、その色素溶液充填部８０８の厚さ、すなわち、入射・出射面ガラス８０１と８０２の内部における間隔は例えば２００μｍとした。光学セル８０９の入射・出射面ガラス８０１と８０２の外面にはＡＲコートを施した。また、光学セル８０９の導入口８０７は、色素溶液の充填および脱気処理を行った後、溶融・封印した。色素溶液の濃度は０．２ないし２重量％の間で調節し、色素〔１〕、〔２〕および〔３〕について、各々５３２ｎｍ、６７０ｎｍおよび８００ｎｍの透過率が０．０ないし０．２％、信号光８５０ｎｍの透過率が８５ないし９９％になるよう調整した。
【０１４０】
本実施例では、光ファイバー１００からの入射信号光１１０をコリメートレンズ３０でビーム半径５．０ｍｍのほぼ平行光線になるようにしている。
【０１４１】
本実施例では、信号光１２０の光源２０として、例えば、２．５ＧＨｚで変調可能な発振波長８５０ｎｍの面発光型半導体レーザーを用いているが、発振波長１３５０ｎｍ、１５５０ｎｍの超高速変調可能な半導体レーザー光を用いても良い。また、これら複数の波長の信号光を同時に用いても良い。本実施例では、熱レンズ形成素子１，２および３に各々熱レンズを形成させるための制御光１２１，１２２および１２３を照射する制御光光源２１，２２および２３として、各々、発振波長５３２ｎｍの半導体励起Ｎｄ：ＹＡＧレーザーの２次高調波、６７０ｎｍおよび８００ｎｍの半導体レーザーを用い、制御光の断続によって信号光光路の切替を行っている。制御光１２１，１２２および１２３は、いずれもビーム半径４．５ｍｍの平行光線になるように、ビーム成形して用いている。制御光光源のレーザーパワーは、集光レンズ３１，３２または３３のいずれの手前においても２ないし１０ｍＷとしている。
【０１４２】
制御光１２１，１２２および１２３、および、信号光１１０，１１１および１１２を共通の集光レンズ３１，３２および３３で各々収束させて熱レンズ形成素子１，２および３へそれぞれ照射している。制御光および信号光の各々のビームウエストが、熱レンズ形成素子中において互いに重なり合うように、光ファイバー１００へ入射させる前に、信号光と制御光をダイクロイックミラー５１，５２および５３を用いて同一光軸、かつ、信号光と制御光が互いに平行になるように調整している。このようにすることによって、制御光ビームウエスト位置における光吸収によって形成された熱レンズ効果を、効率良く信号光の進行方向変更に利用することが可能になる。
【０１４３】
前記信号光および３つの制御光はいずれも、ビーム断面の光強度分布がガウス分布であるものを用いた。このようなレーザー光をレンズで集光すると、ビームウエスト（集光点；焦点）での光強度分布は、ガウス分布となる。光吸収膜で吸収される波長帯域のレーザー光を制御光として、前記光吸収膜を含む熱レンズ形成素子に集光レンズを通して照射し、熱レンズ形成層を含む光吸収層膜中で収束させると、光吸収膜がレーザー光を吸収して熱レンズ形成層の温度が上昇し、その結果、屈折率が下がる。上記のようにガウス分布となった光を照射すると、光強度の強いガウス分布の中心部分が収束され、照射されたところが「光吸収の中心」となり、その部分の温度が最も高く、かつ、屈折率が一番小さくなる。光吸収の中心部分から外周へ向けての光吸収が熱に変わり、更に周囲に伝搬される熱により熱レンズ形成層を含む光吸収層膜の屈折率が光吸収中心から外部へ向けて球状に変化して光吸収中心の屈折率が低く外部へ向けて屈折率が高くなる分布を生じ、これが凹レンズのように機能する。すなわち、光は、屈折率の大きいところよりも小さいところで、速度が大きく、したがって、光強度の強いガウス分布の中心部分が照射されたところを光が通過するときの光速は、光強度の弱いガウス分布の周辺部分が照射されたところを光が通過するときの光速よりも大きい。よって光は、光強度の弱いガウス分布の周辺部分が照射された方向に曲がる。これは、局部的には、大気中での凹レンズと同じ動作である。実際には、制御光は集光レンズ３１などによって集光されて熱レンズ形成層を含む光吸収層膜中に照射され、光吸収が収束光の進行方向に多重に起こり、多重に形成された熱レンズによって、進行する制御光自身の光束も変形されるため、観測される熱レンズ効果は、後述のように単一の凹レンズによるものとは異なる。
【０１４４】
本実施例では、熱レンズ形成素子１，２および３を通過した信号光を受光レンズ４１，４２および４３でほぼ平行光にコリメートしている。この受光レンズの開口数（以下、「ＮＡ」と呼ぶ。）は、集光レンズのＮＡよりも大きくなるよう設定している。本実施例では、集光レンズのＮＡは０．２５、受光レンズのＮＡは０．５５を用いている。受光レンズのＮＡは、集光レンズのＮＡの２倍以上が好ましい。この関係が満足されれば、集光レンズとコリメートレンズのＮＡの組み合わせは、この実施例に限らない。受光レンズのＮＡを、集光レンズのＮＡの２倍以上とすることによって、信号光のビーム直径が熱レンズ形成素子へ入射する際の２倍以上まで拡大されても、損失なしに受光することが可能となる。なお、本実施例では集光レンズと受光レンズの焦点距離は同一とし、集光レンズの有効直径は約１０ｍｍのものを用いた。
【０１４５】
受光レンズ４１，４２および４３でコリメートした信号光を穴付ミラー６１，６２および６３に入射させている。後に詳細に説明するように、この穴付ミラーを設けることで信号光の光路を切り替えることが可能となる。
【０１４６】
光吸収層膜の吸収帯域にある波長の制御光と透過帯域の波長である信号光とを、図７（ａ）に示すように熱レンズ形成素子１の光吸収層膜の入射面に近い位置５において焦点を結ぶように同時に照射すると、図８（ａ）に示すように制御光により入射面に近い位置に形成された熱レンズ５０により、信号光は断面がリング状に拡がるように拡散された出射光２０１として通常の出射光２００よりも大きい開き角度で出射する。一方、図７（ｂ）に示すように熱レンズ形成素子の光吸収層膜の出射面に近い位置６において焦点を結ぶように同時に照射すると、図８（ｂ）に示すように制御光により出射面に近い位置に形成された熱レンズ６０により、信号光は収束された出射光１１９として出射する。図７（ａ）および図７（ｂ）のいずれの場合も、制御光を照射しないと、図８（ａ）および図８（ｂ）に点線で示すように信号光は熱レンズ５０または６０の影響を受けることなく、信号光のみが通常の開き角度の出射光２００として出射する。
【０１４７】
このような熱レンズ効果を調べるため、熱レンズ効果の有無と集光点位置の相違に対応した信号光ビーム断面における光強度分布の相違の測定を行った。すなわち、図１または図９に概要を示す装置において、受光レンズ４１の開口数０．５５、集光レンズ３１の開口数０．２５とし、穴付ミラー６１の代わりに図１３に概要を示すような光強度分布測定器７００を設置し、熱レンズ形成素子１を透過した信号光ビームの全てを受光レンズ４１で受光し、平行光線として前記光強度分布測定器の受光部７０１（有効直径２０ｍｍ）へ入射させ、信号光ビーム断面の光強度分布を測定した。測定結果を図１８、図１９、および、図２０に示す。ここで、光強度分布測定器は、図１３に示すように、受光部７０１（有効直径２０ｍｍ）に対して幅１ｍｍの第一のスリット７０２を設け、第一のスリットの長さ方向、すなわち図１３において点７１０から点７２０の向きに、幅２５μｍの第二のスリット７０３を一定速度で移動させて、２枚のスリットが作る１ｍｍ×２５μｍの長方形の窓を通過した光の強度を、前記窓の移動位置に対応させて測定する装置である。前記窓の移動位置に対応させて光強度を測定するには、例えば、第二のスリット７０３の移動速度に同期させたストレージオシロスコープ上に、前記窓を通過した光を受光した検出器の出力を記録すれば良い。図１８〜図２０は、以上のようにして、ストレージオシロスコープ上に記録された信号光の光ビーム断面についての光強度分布を示すものであり、横軸（光ビーム断面内の位置）は受光部７０１の中心を０として、図１３の点７１０を負方向、点７２０を正方向と座標を定めて表した位置に対応し、縦軸は光強度を表す。
【０１４８】
図１８は、図９（ａ）の場合に対応し、熱レンズ形成素子１に制御光が入射せず、信号光のみが入射した場合の前記信号光ビーム断面の光強度分布である。この場合の光強度分布は、中心部分の強度が強く、周辺にいくにしたがって強度が弱まる分布（おおむね「ガウス分布」）である。したがって、この場合に充分な大きさの穴１６１を有する穴付ミラー６１が図９（ａ）のように設置されていると、信号光ビーム１１１の全てが穴付ミラーの穴１６１を通過することができる。ここで、平行光として集光レンズ３１（焦点距離ｆ1）へ入射する信号光のビーム直径をｄ1、受光レンズ４１（焦点距離ｆ2）によって平行光とされた信号光ビーム１１１のビーム直径をｄ2とすると、
（数６）
ｆ1：ｆ2＝ｄ1：ｄ2        …〔８〕
であるから、ｄ2は次の式によって求めることができる。
【０１４９】
（数７）
ｄ2＝（ｆ2／ｆ1）×ｄ1    …〔９〕
【０１５０】
穴付ミラー６１は、本実施例１では、信号光の光軸と４５度の角度をもって設置されている。また、穴１６１を通過する信号光の断面は円形である。したがって、穴１６１の形状は短径Ｄ1、長径Ｄ2の楕円である必要があり、Ｄ1とＤ2は次の式〔１０〕の関係にある。
【０１５１】
（数８）
Ｄ2＝Ｄ1×√２        …〔１０〕
【０１５２】
ここで、穴付ミラー６１の楕円形穴１６１の短径Ｄ1は、式〔９〕から求められる信号光ビーム１１１のビーム直径ｄ2よりも大きければ良い。ただし、Ｄ1が大きすぎると制御光の照射によってリング状に拡大された信号光の一部も通過してしまう。すなわち、Ｄ1の最適値はｄ2の１．０１倍ないし１．２倍であり、より好ましくは１．０２倍ないし１．１倍である。
【０１５３】
本実施例１において、集光レンズ３１の焦点距離ｆ1と受光レンズ４１の焦点距離ｆ2は同一とした。したがって、集光レンズ３１に入射する信号光１１０のビーム直径ｄ1と受光レンズによって平行光とされた信号光１１１のビーム直径ｄ2は同一であり、前述のように１０ｍｍである。したがって、本実施例１における穴付ミラー６１の楕円形穴１６１の短径Ｄ1は１０．１ｍｍないし１２ｍｍが好ましく、より好ましくは１０．２ｍｍないし１１ｍｍであり、実際には１０．５ｍｍとした。Ｄ2は式〔７〕から１４．８ｍｍである。また、ミラーのサイズは、直径３０ｍｍのビームを４５度反射可能な大きさ（５０ｍｍ角）のものを用いた。
【０１５４】
図１９は、焦点（集光点）を熱レンズ形成素子１の集光レンズ３１に近い位置５（光の入射側）に設定し、制御光を照射したときの信号光ビーム断面の光強度分布である。この場合の光強度分布は、中心部分の光強度が弱く、周辺でリング状に光強度が増大する分布になっている。信号光ビーム断面の中心部の光強度は、制御光強度および熱レンズ形成素子１と焦点の位置関係に依存して減少し、制御光強度が増すにしたがって、ゼロに近づいていく。また、信号光強度の極大位置は、元のビーム直径よりも大きな値（直径約１５ｍｍ）であった。
【０１５５】
図２０に対応する熱レンズ効果の利用については、実施例２に記載する。
【０１５６】
以上、まとめると、図８（ａ）の光学配置において、制御光照射の有無に対応して、熱レンズ形成素子を通過した信号光のビーム断面の光強度分布が図１９のリング状分布（制御光照射の場合）と図１８のガウス分布（制御光非照射の場合）の間で切り替えられ、これを、信号光ビーム断面の光強度分布の形状に適合した穴付ミラーによって、それぞれ別個に取り出すことによって、信号光の光路の切替が可能となる。
【０１５７】
穴付ミラー６１は、本実施例１では、信号光の光軸と４５度の角度をもって設置されている。穴付ミラー６１のミラー面は、ガラス面上に誘電体多層膜をスパッタリング法で作成し、信号光の波長で反射率が極大になるよう調整したものを用いた。穴付ミラー６１の穴１６１の部分は、ガラスに楕円状の穴を、４５度傾けて開けて作成した。穴を開ける替わりに、楕円状に反射膜を付けなくても良いが、ガラス面には反射が数％あって信号光の減衰かつクロストークが起こるので、穴を開ける方が好ましい。穴の内面は光散乱などによる迷光を防ぐため、平滑で、無反射処理されていることことが好ましい。また、反射膜は、誘電体多層膜に限らず、用いる制御光と信号光に反射がある材料であれば良く、金、銀等でも良い。
【０１５８】
光路切替によって、図１に示すように、信号光本来の進行方向から９０度方向変換して取り出した信号光（スイッチ信号光）２１１，２１２および２１３は、集光レンズ７１，７２および７３で集光して光ファイバー１１，１２および１３に入射させている。
【０１５９】
制御光の光源２１，２２および２３の全てが消灯している場合、信号光は熱レンズ効果を受けず、信号光１１１，１１２、次いで１１３として出射する。出射信号光１１３を集光レンズ４０１によって集光して光ファイバー１０１に入射させている。
【０１６０】
なお、光ファイバー１１，１２，１３、または、１０１の代わりに光検出器等に入射させて、情報を電気信号に変換して取り出しても良い。
【０１６１】
ここで、熱レンズ形成素子１，２および３における制御光の透過率が０％でない限り、透過率に相当する分の制御光も熱レンズ形成素子１，２および３を透過し、出射して来る。この制御光が後段の熱レンズ形成素子等に入射して誤動作ないしクロストークを起こすことを避けるため、熱レンズ形成素子１，２および３における各々の制御光の透過率を０％に限りなく近づける必要がある。更に、熱レンズ形成素子１，２および３の後ろまたは集光レンズ４１，４２，および４３の後ろに波長選択透過フィルター８１，８２，８３を、設けることが好ましい。これらの波長選択透過フィルターとしては、個々の制御光の波長帯域の光を完全に遮断し、一方、信号光および後段の光路切替機構のための制御光の波長帯域の光を効率良く透過することのできるような波長選択透過フィルターであれば、公知の任意のものを使用することができる。例えば、色素で着色したプラスチックやガラス、表面に誘電体多層膜を設けたガラスなどを用いることができる。このような波長選択透過フィルター用材料からなる薄膜を集光レンズ４１，４２，および４３の表面に塗工法、スパッタリング法などの手法で形成し、前記波長選択透過フィルターとしての機能を発揮させても良い。
【０１６２】
本実施例の光制御式光路切替型光信号伝送装置は、「集光レンズ、熱レンズ形成素子、受光レンズ、および穴付ミラー」からなる光路切替機構を３段直列に連結したものである。したがって、制御光を全て消灯している場合は信号光は直進して光ファイバー１０１へ入射するのに対し、制御光２１を点灯した場合は信号光２１１が光ファイバー１１へ、制御光２１を消灯し制御光２２を点灯した場合は信号光２１２が光ファイバー１２へ、更に、制御光２１および２２を消灯し制御光２３を点灯した場合は信号光２１３が光ファイバー１３へ、光路が切り替えられて出射する。複数の制御光を同時に点灯するケースについては後の実施例で説明する。
【０１６３】
本実施例１の光制御式光路切替型光信号伝送装置において、第１段目の光路切替機構の光応答速度を測定するため、信号光を連続光とし、一方、制御光１２１を周波数数Ｈｚから１００ｋＨｚで、デューティ比１：１の矩形波断続光線として照射し、光路切替された信号光の強度振幅の大小を比較した。
【０１６４】
図１に示す制御光光源２１からの制御光１２１を光検出器に導いてオシロスコープ上で測定した制御光の波形１２１０および制御光１２１の明滅に対応して光路切替された信号光２１１を光検出器に導いてオシロスコープ上で測定した信号光の波形１２２０を図１５および図１６に示す。なお、図１６の縦軸は図１５の場合の３倍に拡大されている。また、制御光１２１を断続する矩形波の周波数を２００Ｈｚないし１００ｋＨｚに設定し、そのときの信号光の断続に対応する信号光の波形１２２０の振幅Ｌを測定した結果を図１７に示す。
【０１６５】
図１５において制御光１２１（図１）を断続する矩形波の周波数５００Ｈｚであり、このときの信号光の断続に対応する信号光の波形１２２０の振幅Ｌを基準の１とすると、制御光１２１（図１）を断続する矩形波の周波数範囲０．２から２ｋＨｚにおいて、振幅Ｌは、ほぼ１であった。すなわち、５００マイクロ秒で完全な光路切替が可能であることが確認された。これは、電気ヒーターを用いた熱光学効果を用いた光スイッチ（応答速度はミリ秒オーダー）に比べ、２倍以上の高速応答である。
【０１６６】
更に周波数を高めた場合の例として、周波数２０ｋＨｚにおける信号光の波形１２２０を図１６に示す。図１６から判るように熱レンズ効果による光路切替が完了しない内に制御光を消灯すると、信号光の波形はのこぎりの刃状になり、振幅Ｌは小さくなっていく。すなわち、熱レンズ効果の応答速度を超えると光路の切替は不完全になり、信号光の一部は光路切替されずに直進する。
【０１６７】
以上のような第１段目の光路切替機構において行った光応答速度測定のと同様の測定を、第２段目および第３段目の光路切替機構において、各々信号光１２２および１２３を断続させて実施したところ、第１段目と同等の高速応答を示した。
【０１６８】
本実施例１の光制御式光路切替型光信号伝送装置の耐久性を測定するため、信号光を連続光とし、一方、制御光１２１，１２２および１２３を各々、周波数数１ｋＨｚで、デューティ比１：１の矩形波断続光線として照射し、光路切替された信号光の強度振幅の時間を比較した。その結果、各々連続１万時間経過しても、信号光の強度振幅は減衰しなかった。
【０１６９】
本実施例１の光制御式光路切替型光信号伝送装置の偏波依存性を検証するため、信号光および制御光に１枚の偏光素子を挿入し、偏光角を種々変化させる実験を行ったが、偏波依存性は全く認められなかった。
【０１７０】
本実施例１の光制御式光路切替型光信号伝送装置の出射直進光と光路切替光とのクロストーク特性を調べるため、制御光全て消灯、制御光光源２１のみ点灯、制御光光源２２のみ点灯、および、制御光光源２３のみ点灯の各々の場合について、光ファイバー１０１，１１，１２，１３からの出射光強度を比較したところ、目的とする出射光強度に対するモレ光（クロストーク）強度は２０００ないし８０００：１（−３３ないし３９ｄＢ）と微弱であった。
【０１７１】
［実施例２］
信号光ビーム断面における光強度分布の一例を表す図２０は、図８（ｂ）および図１０（ｂ）に示すような光学配置の場合に対応し、焦点（集光点）を図７（ｂ）に示す熱レンズ形成素子１の受光レンズ４１に近い位置６（光の出射側）に設定し、制御光を照射したときの信号光ビーム断面の光強度分布である。この場合は、中心部分の光強度が、制御光を照射しない場合の中心部分の光強度（図１８）より強くなっている。この場合、信号光ビーム断面の中心部の光強度は、制御光強度および熱レンズ形成素子１と焦点６との位置関係に依存するが、制御光非照射時の数倍にも達する。
【０１７２】
したがって、この場合に穴付ミラー６１が設置されていると、信号光ビームの大部分が穴付ミラーの穴１６１を通過する。ここで、穴付ミラー６１（および６２，６３）の穴１６１の大きさが最適化（本実施例２の場合、直径２ｍｍ）されていると、穴付ミラー６１によって反射される信号光を事実上ゼロにすることができる。しかしながら、穴付ミラー６１の穴１６１の大きさを最適化しても、制御光を照射しない場合（図９（ａ）、図８）において、図１０（ａ）に示すような信号光の中心部分が穴１６１を漏れ信号光１１８として通過してしまうことは防げない。すなわち、本実施例２の光制御式光路切替型光信号伝送装置においては、信号光ビーム断面の光強度分布がガウス分布ないしガウス分布に近い場合、図１０（ａ）における信号光２１１に対して、必ず、ある程度の漏れ信号光１１８（クロストーク）が発生する。
【０１７３】
しかるに、熱レンズ形成素子へ入射する信号光ビーム断面の光強度分布を変更することによって、このような漏れ信号光を事実上ゼロにすることができる。すなわち、図１および図２ｂに示すように、光ファイバー１００から出射した信号光１１０をコリメートレンズ３０を用いて整形した後、円錐プリズム型レンズなどからなるビーム断面リング化レンズ群３２１によって、信号光ビーム断面の光強度分布を図１９に相当するようなリング状の分布にすることが容易にできる。このような断面光強度分布の信号光１１０を集光レンズ３１にて焦点位置６（図１０（ａ））を通過するように収束して熱レンズ形成素子１を透過させた後、受光レンズ４１で平行光線に戻すと、その光ビーム断面の光強度分布は図１９に相当するように周辺部分で強く、中心部分が事実上ゼロの「リング状」となるため、穴付ミラー６１を設置した場合、その穴１６１を通過する信号光のモレを事実上、なくすることができる。信号光ビーム断面の光強度分布がこのように「リング状」であっても、図９（ｂ）のように制御光を照射して熱レンズ６０を過渡的に形成させた場合には、信号光ビーム断面の光強度分布は鋭いビーム状の収束直進信号光１１９として穴付ミラー６１の穴１６１を通過していく。
【０１７４】
図１０に例示するような光学配置において、制御光および信号光の焦点が熱レンズ形成素子の出射側に近い位置６になるよう調整し、更に信号光ビーム断面の光強度分布をリング状にすることによって、制御光非照射のとき、信号光本来の進行方向から９０度、光路を切り替えて信号光を出射させること、また、制御光照射時に信号光を直進させることができる。
【０１７５】
本実施例２の光制御式光路切替型光信号伝送装置は、実施例１（図１）における光路切替機構９１，９２，９３を図２ｂに例示されるような光路切替機構１９１に全て置き換えたものであって、信号光および制御光の焦点（集光点）を熱レンズ形成素子１の受光レンズ４１に近い位置６（光の出射側）に設定し、穴付ミラー６１の穴１６１を実施例１の場合よりも小さく、直径２ｍｍとしたものである。この場合、信号光および制御光の焦点（集光点）を熱レンズ形成素子１の受光レンズ４１に近い位置６（光の出射側）に設定するため、熱レンズ形成素子の光吸収層膜における制御光の透過率は、１ないし５％であることが好ましい。光路切替機構１９１に入射する信号光１１０のビーム断面光強度分布がガウス分布ないしガウス分布に類似であって、リング状でない場合、円錐プリズム型レンズなどからなるビーム断面リング化レンズ群３２１によって、信号光ビーム断面の光強度分布をリング状にすることが好ましい。また、信号光と制御光が同時に照射された場合、制御光の光吸収によって形成された熱レンズ６０を出射する収束直進信号光１１９は、ビーム径が小さいため、後段で集光する場合、前述のようにビームウエストが大きめになってしまう。これを避けるため、収束直進信号光１１９をビームエキスパンダー３３１によって、入射信号光１１０と同等の半径５ｍｍまで拡大させた信号光１１１として出射させることが好ましい。
【０１７６】
本実施例２の光制御式光路切替型光信号伝送装置の制御光１２１，１２２，１２３の点灯の組み合わせと光路切替の関係は次の通りである。少なくとも制御光１２１を消灯した場合、信号光１１０は穴付ミラー６１の反射面によって反射され、光路切替信号光２１１として出射し、集光レンズ７１によって集光され、光ファイバー１１へ入射する。制御光１２１を点灯した場合、信号光１１０は収束直進信号光１１９として穴付ミラー６１の穴１６１を通過した後、ビームエキスパンダー３３１によって入射信号光１１０と同じビーム径まで拡大されて第２段目の光路切替機構１９２（図４）に入射する。制御光１２１が点灯し、制御光１２２が消灯されている場合、信号光１１１は光路切替光２１２として出射し、光ファイバー１２に入射する。制御光１２１と１２２が同時に点灯している場合、信号光は直進し、信号光１１２として第３段目の光路切替機構１９３（図４）に入射し、制御光１２１と１２２が同時に点灯し、かつ、制御光１２３が消灯している場合、光路切替光２１３として光ファイバー１３へ入射する。制御光１２１，１２２，１２３が全て点灯している場合、信号光１１０は最終的に直進信号光１１３として出射し、集光レンズ４０１によって集光され、光ファイバー１０１へ入射する。
【０１７７】
本実施例２の光制御式光路切替型光信号伝送装置の光応答速度を測定するため、信号光を連続光とし、一方、制御光１２１を周波数数Ｈｚから１００ｋＨｚで、デューティ比１：１の矩形波断続光線として照射し、光路切替された信号光の強度振幅の大小を比較した。その結果、１Ｈｚのときの信号光の強度振幅を基準として、２ｋＨｚまで、強度振幅は変化せず、更に周波数を高めた場合、強度振幅は徐々に減衰し、１０ｋＨｚのとき半減した。すなわち、５００マイクロ秒で完全な光路切替が可能であることが確認された。これは、電気ヒーターを用いた熱光学効果を用いた光スイッチに比べ、２倍以上の高速応答である。制御光１２２および１２３を同様に断続しても、１２１を断続した場合と同等の応答速度が観測された。
【０１７８】
本実施例２の光制御式光路切替型光信号伝送装置の耐久性を測定するため、信号光を連続光とし、一方、制御光１２１，１２２，１２３を各々周波数１ｋＨｚで、デューティ比１：１の矩形波断続光線として照射し、光路切替された信号光の強度振幅の時間を比較した。その結果、各々連続１万時間経過しても、信号光の強度振幅は減衰しなかった。
【０１７９】
本実施例２の光制御式光路切替型光信号伝送装置の出射直進光と光路切替光とのクロストーク特性を調べるため、制御光全て消灯、制御光１２１のみ点灯、制御光１２１および１２２のみ点灯、および、制御光１２１，１２２，１２３全て点灯の各々の場合について、光ファイバー１０１，１１，１２，１３からの出射光強度を比較したところ、目的とする出射光強度に対するモレ光（クロストーク）強度は１０００ないし２０００：１（−３０ないし３３ｄＢ）と微弱であった。
【０１８０】
［実施例３］
実施例１における穴付ミラー６１の設置角度（信号光１１０の光軸に対して４５度）を変更し、楕円状穴１６１の形状（短径に対する長径の長さ）を設置角度に基づいて三角関数を用いて計算して決定することによって、信号光１１０の光軸に対する光路切替の角度を、おおよそ５度から１７５度の範囲で自由に変更することができる。第２段目以降の穴付ミラー６２および６３の設置角度を同様に変更可能である。
【０１８１】
また、信号光１１０の光軸を回転軸として、穴付ミラー６１の設置位置を回転し、集光レンズ７１等の位置を移動することによっても、信号光１１０の光軸に対する光路切替の方向を、０から３６０度の範囲で自由に変更することができる。第２段目以降の穴付ミラー６２および６３の設置位置を同様に変更することもできる。
【０１８２】
［実施例４］
図５には、実施例４の光制御式光路切替型光信号伝送装置の概略構成が示されている。図５において信号光光源２０、制御光光源２１，２２，２３、ダイクロイックミラー５１，５２，５３，集光レンズ１０、光ファイバー１００、および、コリメートレンズ３０は実施例１の場合と同一である。
【０１８３】
図５の光制御式光路切替型光信号伝送装置は、実施例１の第２段目の光路切替機構９２に１つ、更に、第１段目の光路切替機構９１の後段に３つの光路切替機構を空間結合型で追加、連結し、合計７つの光路切替機構によって、また、３種類の制御光の同時点灯の組み合わせによって、信号光１２０の出射先を光ファイバー１０１，１０２，１０３，１０４，１３，１４，１５，および１６の８方向へ光路切替するものである。すなわち、原理的には一般に、ｎを２以上の整数として、ｎ種類の制御光の点灯状況の組み合わせによって、２のｎ乗方向の光路切替が、２のｎ乗引く１個の光路切替機構を連結することによって可能になる。実際には光路切替機構１段当たりの信号光の透過率の組み合わせによって、実用的な組み合わせ段数が決まる。光路切替機構で光路が切り替わらない「直進信号光」の透過率を８５％（信号強度として０．７ｄＢ減衰）、光路が切り替えられた「切替信号光」の減衰率を８０％（同１．０ｄＢ減衰）と仮定すると、全て直進した場合の総合透過率は６１．４％（同２．１ｄＢ減衰）、３段とも切り替えられた場合の総合透過率は５１．２％（同２．９ｄＢ減衰）である。表２に３種類の制御光１２１，１２２，１２３の同時点灯の組み合わせと信号光出射先をまとめて示す。
【０１８４】
【表２】
2005234356.tif 000007
【０１８５】
第１段目の光路切替機構９１の熱レンズ形成素子としては、実施例１の場合と同様に波長５３２ｎｍの信号光１２１を吸収する色素〔１〕の溶液を充填した色素溶液充填式熱レンズ形成素子を用いた。波長透過率特性も実施例１の場合と同一とした。
【０１８６】
第２段目の光路切替機構９２（光路切替機構９１からの直進光１１１と空間的に結合）と９５（光路切替機構９１からの切替光２１１と空間的に結合）の熱レンズ形成素子としては、いずれの場合も、実施例１の場合と同様に波長６７０ｎｍの信号光１２２を吸収する色素〔２〕の溶液を充填した色素溶液充填式熱レンズ形成素子を用いた。波長透過率特性については後で説明する。
【０１８７】
第３段目の光路切替機構９３（光路切替機構９２からの直進光１１２と空間的に結合），９４（同９２からの切替光２１２と空間的に結合），９６（同９５からの切替光２１５と空間的に結合），９７（光路切替機構９５からの直進光１１５と空間的に結合）の熱レンズ形成素子としては、いずれの場合も、実施例１の場合と同様に波長８００ｎｍの信号光１２３を吸収する色素〔３〕の溶液を充填した色素溶液充填式熱レンズ形成素子を用いた。波長透過率特性については後で説明する。
【０１８８】
ここで、前段の光路切替機構からの直進光と結合する後段の光路切替機構９２，９３，９７においては、実施例１における光路切替機構の場合と同様に、集光レンズ３１などによって信号光および制御光を図７（ａ）および図９の位置５に相当する位置、すなわち、熱レンズ素子の光吸収層膜の入射面に近い位置において焦点を結ぶように調整し、更に、穴付ミラー６１などの穴１６１などの大きさも、実施例１の場合と同一とした。このようにすることで、前段の光路切替機構からの直進光を効率良く、後段の光路切替機構で直進または切替することが可能になる。光路切替機構９２，９３，９７においては、各々の制御光の透過率が０．０ないし０．２％、信号光８５０ｍｎの透過率が８５ないし９９％になるよう調節した。
【０１８９】
一方、前段の光路切替機構からの光路切替光（リング状断面の光）と結合する後段の光路切替機構９４，９５，９６においては、実施例２における光路切替機構１９１の場合と同様に、集光レンズ３１などによって信号光および制御光を図７（ｂ）および図１０の位置６に相当する位置、すなわち、熱レンズ素子の光吸収層膜の出射面に近い位置において焦点を結ぶように調整し、更に、穴付ミラー６１などの穴１６１などの大きさも、実施例２の場合と同一とした。ただし、光路切替機構９４，９５，９６には、前段の光路切替機構から、光路が切り替えられたリング状の信号光２１２，２１１，２１５が各々空間結合されて、リング状のまま入射するため、光路切替機構１９１におけるビーム断面リング化レンズ群３２１（図２ｂ）は設けなかった。一方、収束直進信号光１１９のビーム径を拡大するためのビームエキスパンダー３３１（図２ｂ）は、光路切替機構９４，９５，９６の各々に設けた。
【０１９０】
このようにすることで、前段の光路切替機構からのリング状断面の光路切替光を効率良く、後段の光路切替機構で直進または切替することが可能になる。光路切替機構９４，９５，９６においては、各々の制御光の透過率が１．０ないし５．０％、信号光８５０ｎｍの透過率が８５ないし９９％になるよう調節した。
【０１９１】
第３段（最終段）の光路切替機構から出射する直進光１１３，１１４，１１６，１１７については、各々、集光レンズ４０１，４０２，４０３，４０４によって集光され、出射信号光光ファイバー１０１，１０２，１０３，１０４へ入射する。同じく出射する光路切替光２１３，２１４，２１６，２１７については、各々、集光レンズ７３，７４，７５，７６によって集光され、出射信号光光ファイバー１３，１４，１５，１６へ入射する。これら光ファイバーの仕様は、実施例１の場合と同様である。
【０１９２】
本実施例４の光制御式光路切替型光信号伝送装置において、第１ないし３段目の光路切替機構の光応答速度を実施例１の場合と同様にして測定したところ、同様な結果が得られた。
【０１９３】
本実施例４の光制御式光路切替型光信号伝送装置の耐久性を実施例１の場合と同様にして測定したところ、各光路切替機構とも、各々連続１万時間経過しても、信号光の強度振幅は減衰せず、高い耐久性を確認することができた。
【０１９４】
本実施例４の光制御式光路切替型光信号伝送装置の偏波依存性を検証するため、信号光および制御光に１枚の偏光素子を挿入し、偏光角を種々変化させる実験を行ったが、偏波依存性は全く認められなかった。
【０１９５】
本実施例４の光制御式光路切替型光信号伝送装置の８本の出射信号光間のクロストーク特性を調べるため、表２に示す制御光点灯の組み合わせ８通りの各々の場合について、光ファイバー１３，１４，１５，１６，１０１，１０２，１０３，１０４からの出射光強度を比較したところ、目的とする出射光強度に対するモレ光（クロストーク）強度は１０００ないし８０００：１（−３０ないし３９ｄＢ）と微弱であった。
【０１９６】
［実施例５］
図６には、実施例５の光制御式光路切替型光信号伝送装置の概略構成が示されている。本実施例５は、実施例４の光制御式光路切替型光信号伝送装置における空間結合型光路切替機構９１，９２，９３，９４，９５，９６，９７（図２ａまたは図２ｂに相当する）を光ファイバー結合型光路切替機構９１０，９２０，９３０，９４０，９５０，９６０，９７０（全て図３に相当）に置き換えたものである。前記光ファイバー結合型光路切替機構の全てにおいて、実施例１における光路切替機構の場合と同様に、集光レンズ３１などによって信号光および制御光を図７（ａ）および図９の位置５に相当する位置、すなわち、熱レンズ素子の光吸収層膜の入射面に近い位置において焦点を結ぶように調整し、更に、穴付ミラー６１などの穴１６１などの大きさも、実施例１の場合と同一とした。また、前記光ファイバー結合型光路切替機構の全てにおいて、熱レンズ形成素子の構成、材料、および、透過率特性は実施例１の場合と同一とした。個々の光ファイバー結合型光路切替機構を接続する光ファイバーの長さは、一般家庭内、病院内、オフィス内などの用途を想定し、１０ないし１００ｍとした。
【０１９７】
光ファイバー結合に基づく制御光のロスを補うために制御光光源２１，２２，２３の出力を高めることによって、全段の光路切替機構において、熱レンズ形成素子に入射する制御光のパワーが２ないし５ｍＷになるよう調整した。また、信号光光源の出力も、８つの出射信号光が各々充分なパワーになるよう調節した。
【０１９８】
第３段目の光路切替機構９３０、９４０，９６０，９７０の直進出射信号光は、光ファイバーとコリメートレンズを経由して各々受光器１０１３，１０１４，１０１６，１０１７へ入射させ、光路切替された信号光は、光ファイバーとコリメートレンズを経由して各々受光器２０１３，２０１４，２０１６，２０１７へ入射させた。
【０１９９】
表３に本実施例５における３種類の制御光１２１，１２２，１２３の同時点灯の組み合わせと信号光出射先受光器の対応関係をまとめて示す。
【０２００】
【表３】
2005234356.tif 000008
【０２０１】
本実施例５の光制御式光路切替型光信号伝送装置の光応答速度、耐久性、偏波依存性、および、クロストークについて実施例４の場合と同様に測定し、同等ないし同等以上の結果を得た。
【産業上の利用可能性】
【０２０２】
光制御式光路切替型光信号伝送装置および光信号光路切替方法は、例えば、企業のオフィス、工場、病院、一般家庭などにおいて、高精細画像データおよび高精細動画データなどの大容量デジタル情報を、サーバーから複数のクライアントの特定の１箇所へ、高速に配信するシステムにおいて好適に使用される。
【図面の簡単な説明】
【０２０３】
【図１ａ】実施例１の光路切替機構を省略せずに表記した光制御式光路切替型光信号伝送装置の概略構成図である。
【図１ｂ】実施例１の光路切替機構を記号化して簡略表記した光制御式光路切替型光信号伝送装置の概略構成図である。
【図２ａ】空間結合型の光路切替機構の概略構成図を記号化して簡略表記することを示した図である。
【図２ｂ】空間結合型の光路切替機構の概略構成図を記号化して簡略表記することを示した図である。
【図３】光ファイバー結合型の光路切替機構の概略構成図を記号化して簡略表記することを示した図である。
【図４】実施例２の光制御式光路切替型光信号伝送装置の概略構成図を記号化して簡略表示した図である。
【図５】実施例４の光制御式光路切替型光信号伝送装置の概略構成図を記号化して簡略表示した図である。
【図６】実施例５の光制御式光路切替型光信号伝送装置の概略構成図を記号化して簡略表示した図である。
【図７】熱レンズが形成されない場合の光の進み方を示した図である。
【図８】ビームウエストの位置を光吸収層膜のビーム入射側近傍（ａ）または出射側近傍（ｂ）に調整した場合において熱レンズが形成された場合の光の進み方を示した図である。
【図９】ビームウエストの位置を光吸収層膜のビーム入射側近傍に調整した場合における光路切替の原理を示した模式図である。
【図１０】ビームウエストの位置を光吸収層膜のビーム出射側近傍に調整した場合における光路切替の原理を示した模式図である。
【図１１】熱レンズ形成素子の構成例を例示した断面図である。
【図１２】熱レンズ形成素子の構成例を例示した断面図である。
【図１３】信号光ビーム断面の光強度分布測定に用いたスリットと光ビームとの関係を示す図である。
【図１４】集光レンズなどで収束されたガウスビームの焦点近傍における様子を表した模式図である。
【図１５】オシロスコープで観察した制御光および信号光の波形を表した図である。
【図１６】オシロスコープで観察した制御光および信号光の波形を表した図である。
【図１７】制御光を断続する周波数と光路切替された信号光の強度（振幅）の関係を表した図である。
【図１８】信号光のビーム断面の光強度分布を表した図である。
【図１９】信号光のビーム断面の光強度分布を表した図である。
【図２０】信号光のビーム断面の光強度分布を表した図である。
【図２１】色素溶液充填式熱レンズ形成素子を例示した模式図である。
【図２２】色素〔１〕、〔２〕および〔３〕の溶液の透過率スペクトルを各々実線、鎖線および一点鎖線で表した図である。
【符号の説明】
【０２０４】
１，２，３  熱レンズ形成素子、５，６  ビームウエスト（焦光点）、１０  信号光および制御光を光ファイバーへ入射させるための集光レンズ、１１，１２，１３，１４，１５，１６  出射信号光の光ファイバー、２０  信号光光源、２１，２２，２３  制御光光源、３０  コリメートレンズ、３１，３２，３３  集光レンズ、４１，４２，４３  受光レンズ、５０  入射側熱レンズ、５１，５２，５３  ダイクロイックミラー、６０  出射側熱レンズ、６１，６２，６３  穴付ミラー、７１，７２，７３，７４，７５，７６  リング状出射信号光用集光レンズ、８１，８２，８３  波長選択透過フィルター、９１，９２，９３，９４，９５，９６，９７  空間結合型光路切替機構、１００  信号光および制御光伝送のための光ファイバー、１０１，１０２，１０３，１０４  出射信号光の光ファイバー、１１０  コリメートされた入射信号光および入射制御光、１１１，１１２，１１３，１１４，１１５，１１６，１１７  直進信号光、１１８  漏れ信号光、１１９  収束直進信号光、１２０  信号光、１２１，１２２，１２３  制御光、１６１  穴付ミラーの穴、１９１  空間結合型光路切替機構、２００  通常の開き角度の出射信号光、２０１  リング状に拡がる出射信号光、２１１，２１２，２１３，２１４，２１５，２１６，２１７  光路切替後の出射信号光、３００  波面、３０１  焦点（集光点）、３１０  直進出射信号光の集光レンズ、３１１  コリメートレンズ、３２１  ビーム断面リング化レンズ群、３３１  ビームエキスパンダー、４０１，４０２，４０３，４０４  直進出射信号光の集光レンズ、５００  熱レンズ形成素子、５０１  伝熱層膜、５０２  伝熱層膜、５０３  光吸収膜、５０４  光吸収膜、５０５  熱レンズ形成層、５０６  光透過層、５０７  屈折率分布型レンズ、５０８  信号光、５０９  制御光、６００  熱レンズ形成素子、６０１  伝熱層膜、６０２  伝熱層膜、６０３  光吸収膜、６０４  光吸収膜、６０５  熱レンズ形成層、６０８  信号光、６０９  制御光、６１０  集光レンズ、７００  光強度分布測定器、７０１  受光部、７０２  第一のスリット、７０３  第二のスリット、７１０  点、７１１  コリメートレンズ、７２０  点、８００  色素溶液充填式熱レンズ形成素子、８０１，８０２  入射・出射面ガラス、８０３，８０４  側面ガラス、８０５  底面ガラス、８０６  導入管、８０７  導入口、８０８  色素溶液充填部、８０９  光学セル、９１０，９２０，９３０，９４０，９５０，９６０，９７０  光ファイバー結合系を含む光路切替機構、１００１  伝熱層膜、１００２  光吸収層膜、１００３  伝熱層膜、１０１３，１０１４，１０１６，１０１７  受光器、１１１０，１１２０，１１３０，１１４０，１１５０，１１６０，１１７０  コリメートされた光ファイバー出射光、１２１０  制御光の波形、１２２０  信号光の波形、２０１３，２０１４，２０１６，２０１７  受光器、２１１０，２１２０，２１３０，２１４０，２１５０，２１６０，２１７０  コリメートされた光ファイバー出射光。
【図１ａ】
2005234356.tif 000009
【図１ｂ】
2005234356.tif 000010
【図２ａ】
2005234356.tif 000011
【図２ｂ】
2005234356.tif 000012
【図３】
2005234356.tif 000013
【図４】
2005234356.tif 000014
【図５】
2005234356.tif 000015
【図６】
2005234356.tif 000016
【図７】
2005234356.tif 000017
【図８】
2005234356.tif 000018
【図９】
2005234356.tif 000019
【図１０】
2005234356.tif 000020
【図１１】
2005234356.tif 000021
【図１２】
2005234356.tif 000022
【図１３】
2005234356.tif 000023
【図１４】
2005234356.tif 000024
【図１５】
2005234356.tif 000025
【図１６】
2005234356.tif 000026
【図１７】
2005234356.tif 000027
【図１８】
2005234356.tif 000028
【図１９】
2005234356.tif 000029
【図２０】
2005234356.tif 000030
【図２１】
2005234356.tif 000031
【図２２】
2005234356.tif 000032